(57)【要約】  （１）第一の電子部品の表面Ａ（複数の電極ａが設けられている表面領域を除く）および／または第二の電子部品の表面Ｂ（複数の電極ｂが設けられている表面領域を除く）に少なくとも１つの凹部が形成されている第一の電子部品および第二の電子部品を用意する工程、  （２）第一の電子部品の表面Ａに対して、ハンダ粉を含んで成る樹脂を供給する工程、  （３）第一の電子部品の電極ａと第二の電子部品の電極ｂとが対向するように、第二の電子部品を、樹脂表面に当接させる工程、ならびに  （４）第一の電子部品および／または第二の電子部品を加熱し、ハンダ粉から電極ａと電極ｂとの間を相互に電気的に接続するハンダ接続部を形成する工程を含み、工程（４）では、加熱に際して樹脂内に気泡が凹部を起点として発生し、発生した気泡によってハンダ粉が移動して電極ａ,ｂ上に集合する、電子部品実装体の製造方法。
2008139701.tif 000002
【特許請求の範囲】
【請求項１】
第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記樹脂内に気泡が前記凹部を起点として少なくとも発生し、前記気泡によって前記ハンダ粉が移動して前記電極ａ,ｂ上に集合する、製造方法。
【請求項２】
前記凹部がテーパ形状を有し、前記凹部のテーパ角度が９０度未満であることを特徴とする、請求項１に記載の製造方法。
【請求項３】
前記凹部が溝形態を有していることを特徴とする、請求項１に記載の製造方法。
【請求項４】
前記気泡が、第一の電子部品および／または第二の電子部品に含まれているガス発生物質に起因して生じることを特徴とする、請求項１に記載の製造方法。
【請求項５】
前記気泡が、前記工程（２）で用いる樹脂に含まれているガス発生物質に起因して生じることを特徴とする、請求項１に記載の製造方法。
【請求項６】
複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部が少なくとも１つ形成されていることを特徴とする電子部品実装体。
【請求項７】
前記凹部がテーパ形状を有し、前記凹部のテーパ角度が９０度未満であることを特徴とする、請求項６に記載の電子部品実装体。
【請求項８】
前記凹部が溝形態を有していることを特徴とする、請求項６に記載の電子部品実装体。
【請求項９】
前記凹部が、隣り合う電極ａの間の中央領域および／または隣り合う電極ｂの間の中央領域に形成されていることを特徴とする、請求項６に記載の電子部品実装体。
【請求項１０】
ハンダバンプ付き電子部品を製造する方法であって、
（１）複数の電極が表面に設けられている電子部品であって、前記表面（但し、複数の電極が設けられている表面領域を除く）に少なくとも１つの凹部が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記工程（４）では、前記加熱に際して、前記樹脂内に気泡が前記凹部を起点として少なくとも発生し、前記気泡によって前記ハンダ粉が移動して前記電極上に集合する、製造方法。
【請求項１１】
前記凹部がテーパ形状を有し、前記凹部のテーパ角度が９０度未満であることを特徴とする、請求項１０に記載の製造方法。
【請求項１２】
前記凹部が溝形態を有していることを特徴とする、請求項１０に記載の製造方法。
【請求項１３】
前記平板の表面に少なくとも１つの凹部が設けられており、前記工程（３）では、平板の凹部が、電子部品の表面における電極が設けられていない表面領域と対向するように、前記平板を前記樹脂の表面に当接させることを特徴とする、請求項１０に記載の製造方法。
【請求項１４】
前記気泡が、電子部品に含まれているガス発生物質に起因して生じることを特徴とする、請求項１０に記載の製造方法。
【請求項１５】
前記気泡が、前記工程（２）で用いる樹脂に含まれているガス発生物質に起因して生じることを特徴とする、請求項１０に記載の製造方法。
【請求項１６】
複数の電極を表面に有する電子部品、および
前記複数の電極上に形成された複数のハンダバンプ
を有して成り、
前記電子部品の前記表面（但し、複数の電極が設けられている表面領域を除く）には凹部が少なくとも１つ形成されていることを特徴とするハンダバンプ付き電子部品。
【請求項１７】
前記凹部がテーパ形状を有し、前記凹部のテーパ角度が９０度未満であることを特徴とする、請求項１６に記載のハンダバンプ付き電子部品。
【請求項１８】
前記凹部が溝形態を有していることを特徴とする、請求項１６に記載のハンダバンプ付き電子部品。
【請求項１９】
前記凹部が、隣り合う電極の間の中央領域に形成されていることを特徴とする、請求項１６に記載のハンダバンプ付き電子部品。
【請求項２０】
ハンダバンプ付き電子部品を製造する方法であって、
（１）複数の電極が表面に設けられている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記平板の表面には凹部が少なくとも１つ設けられており、前記工程（３）では、前記凹部が、前記電子部品の前記表面における前記電極が設けられていない表面領域と対向するように、前記平板を前記樹脂の表面に当接させ、また
前記工程（４）では、前記加熱に際して、前記樹脂内に気泡が前記凹部を起点として少なくとも発生し、前記気泡によって前記ハンダ粉が移動して前記電極上に集合する、製造方法。
【発明の詳細な説明】
【技術分野】
【０００１】
本発明は、電子部品実装体およびハンダバンプ付き電子部品並びにそれらの製造方法に関する。より詳細には、本発明は、電子部品の表面に凹部が設けられていることを特徴とする電子部品実装体およびハンダバンプ付き電子部品に関し、また、表面に凹部が設けられた電子部品を用いて、電子部品実装体およびハンダバンプ付き電子部品を製造する方法にも関する。
【背景技術】
【０００２】
近年、電子機器に使用される半導体集積回路（ＬＳＩ）の高密度および高集積化に伴ってＬＳＩチップの電極の多ピンおよび狭ピッチ化が急速に進んでいる。これらＬＳＩチップの回路基板への実装には、配線遅延を少なくするために、フリップチップ実装が広く用いられている。そして、かかるフリップチップ実装においては、ＬＳＩチップの電極上にハンダバンプを形成し、当該ハンダバンプを介して回路基板上に形成された電極とＬＳＩチップの電極とを一括接合するのが一般的である。【０００３】
しかしながら、電極数が５０００を超えるような次世代ＬＳＩを回路基板に実装するためには、１００μｍ以下の狭ピッチに対応したバンプを形成する必要があるが、現在のハンダバンプ形成技術では、それに適応することが難しい。また、電極数に応じて多数のバンプを形成する必要があるので、低コスト化を図るためにはチップ当たりの搭載タクトを短縮する必要がある。【０００４】
従来、バンプの形成技術としてはメッキ法やスクリ−ン印刷法などが開発されている。メッキ法は狭ピッチには適するものの、工程が複雑になる点や生産性の点で問題がある。また、スクリーン印刷法は生産性に優れているが、マスクを用いる点で狭ピッチ化には適していない。【０００５】
こうした中、最近ではＬＳＩチップまたは回路基板の電極上にハンダバンプを選択的に形成する技術がいくつか開発されている。これらの技術は微細バンプの形成に適しているだけでなくバンプの一括形成ができるので生産性にも優れているので、次世代ＬＳＩの回路基板への実装に適応可能な技術として注目されている。【０００６】
その一つにソルダーペースト法と呼ばれる技術（例えば、特許文献１参照）がある。この技術は、金属粒子とフラックスとの混合物によるソルダーペーストを、表面に電極が形成された基板上にベタ塗りし、基板を加熱することによって金属粒子を溶融させ、濡れ性により電極上にハンダバンプを選択的に形成させるものである。【０００７】
また、スーパーソルダー法と呼ばれる技術（例えば、特許文献２参照）も存在している。このスーパーソルダー法では、有機酸鉛塩および金属錫を主要成分とするペースト状組成物（化学反応析出型ハンダ）を電極が形成された基板上にベタ塗りし、次いで、基板を加熱することによってＰｂとＳｎの置換反応を起こさせ、Ｐｂ／Ｓｎの合金を基板の電極上に選択的に析出させている。【０００８】
しかしながら、ソルダーペースト法およびスーパーソルダー法は、双方ともペースト状組成物を基板上に塗布によって供給するので、塗布された組成物の局所的な厚みおよび濃度にバラツキが生じる。その結果、電極ごとのハンダ析出量が異なり、均一な高さのバンプを得ることができない。また、ソルダーペースト法およびスーパーソルダー法は、電極に起因して凹凸を有する回路基板面（電極部分が凸部となり、電極が形成されていない領域が凹部となる）に対してペースト状組成物を塗布して供給するので、凸部となる電極上には、十分なハンダ量を供給することができない。その結果、フリップチップ実装で必要とされる所望のバンプ高さを得ることが難しい。【０００９】
また、従来のバンプ形成技術を用いたフリップチップ実装では、バンプが形成された回路基板に半導体チップを搭載した後、半導体チップを回路基板に固定するために、アンダーフィルと呼ばれる樹脂を、半導体チップと回路基板との間に注入する工程が付加的に必要とされている。【００１０】
そこで、半導体チップと回路基板の対向する電極間との電気的接続を行うに際して、半導体チップの回路基板への固定を同時に行う方法が開発されている。例えば、特許文献３に開示されている方法では、異方性導電材料を用いてフリップチップ実装を行っている。これは、回路基板と半導体チップとの間に、導電粒子を含有させた熱硬化性樹脂を供給し、半導体チップを加圧すると同時に熱硬化性樹脂を加熱することによって、半導体チップの電極と回路基板の電極との間を電気的に接続すると共に、半導体チップを回路基板に固定させている。尚、これらの異方性導電材料は、半導体チップと回路基板との接続だけでなく、回路基板−回路基板間の接続などにも利用されている。【００１１】
しかしながら、上述した異方性導電材料を用いたフリップチップ実装および基板間接続では、導電粒子を介した機械的接触により電極間の電気的導通を得ているので、安定した導通状態を得ることは難しい。【００１２】
即ち、異方性導電材料を用いたフリップチップ実装は、電極数が５０００を超えるような次世代ＬＳＩチップに対しては生産性や信頼性の点で解決すべき課題を多く残しているといえる。同様に、回路基板−回路基板間の接続においても、狭ピッチ、多ピン接続および高信頼性が要求されつつあり、その点で同様の課題を有しているといえる。【００１３】
最近では、次世代ＬＳＩチップに適応可能なフリップチップ実装法およびハンダバンプ形成法に関して、ハンダ自己集合方法を用いてハンダ接続部やハンダバンプを形成する新規な方法が提案されている（例えば、特許文献４および特許文献５参照）。この方法では、ハンダ粉を電極上に自己集合させることによってハンダ接続部やハンダバンプを形成している。
【特許文献１】特開２０００−９４１７９号公報
【特許文献２】特開平１−１５７７９６号公報
【特許文献３】特開２０００−３３２０５５号公報
【特許文献４】特開２００６−１００７７５号公報
【特許文献５】特開２００６−１１４８６５号公報
【特許文献６】特開２００４−２６０１３１号公報
【非特許文献１】10th Symposium on "Microjoining and Assembly Technology in Electronics" February 5- 6, 2004, pp.183-188
【非特許文献２】9th Symposium on "Microjoining and Assembly Technology in Electronics" February 6- 7, 2003, pp.115-120
【発明の開示】
【発明が解決しようとする課題】
【００１４】
図１および図２を参照して、気泡を利用したハンダ自己集合法のメカニズムについて説明する。図１は、電子部品１および電子部品２の電極間にハンダ接続部８を形成する際の自己集合メカニズムを模式的に表しており、図２は、電子部品１の電極６上にハンダバンプ９を形成する際の自己集合メカニズムを模式的に表している。図１および図２の左側に示すように、樹脂７は、加熱で生じる気泡１０に基づく応力に起因して、電子部品１および２の電極６間（図１の場合）または電子部品１の電極６上（図２の場合）に押しやられるように移動する。これは、樹脂の表面張力に起因して、樹脂が電極間または電極上のより狭い空間に存在している方が安定となるからである。樹脂７の移動に伴って、樹脂７内に含まれるハンダ粉４も電極６間（図１の場合）または電極６上（図２の場合）へと移動することになり、ハンダ粉４が自己集合することになる。最終的には、ハンダ粉４が電極６に濡れ広がることによって、ハンダ接続部８（図１の右側）またはハンダバンプ９（図２の右側）が形成されることになる。【００１５】
ハンダ自己集合法においては、気泡の発生状況はハンダ接続部やハンダバンプの出来映えに大きな影響をもたらす。気泡は適応範囲において均一に発生することが重要であるが、上記メカニズムのため、電極上での気泡の滞在時間が短い方が良い。ハンダ樹脂混合物から気泡が発生する場合、電子部品の電極上でも気泡が発生することが予想される。ハンダ粉をより高効率に自己集合させるためにはこれらの制御が重要であり、より均一なハンダ接続部あるいはハンダバンプを形成するためには新たな工夫が必要である。同様に電子部品から気泡が発生する場合においても電極付近から気泡が発生することが多く、同様の状況である。
【課題を解決するための手段】
【００１６】
本発明者らは、上記課題を解決すべく鋭意検討した結果、以下の発明を完成させた。かかる課題を解決する本発明は、
第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部（または窪み、切欠き部もしくは貫通孔）が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記工程（２）で供給された樹脂内に気泡が前記凹部を起点として少なくとも発生し、発生した気泡によってハンダ粉が移動して電極ａ,ｂ上に集合する、製造方法である。この製造方法では、樹脂内のハンダ粉（または溶融したハンダ）がより高効率に電極間に自己集合するように気泡の発生箇所が制御されており、より均一なハンダ接続部を得ることができる。【００１７】
また、同様に、上記課題を解決するもう１つの本発明は、ハンダバンプ付き電子部品を製造する方法であって、
（１）複数の電極が表面に設けられている電子部品であって、前記表面（但し、複数の電極が設けられている表面領域を除く）に少なくとも１つの凹部（または窪み、切欠き部もしくは貫通孔）が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）平板を前記樹脂の表面に当接させた状態で、電子部品および／または平板を加熱し、ハンダ粉から電極上にハンダバンプを形成する工程
を含んでおり、
前記工程（４）では、前記加熱に際して、前記工程（２）で供給された樹脂内に気泡が前記凹部を起点として少なくとも発生し、発生した気泡によってハンダ粉が移動して電極上に集合する、製造方法である。かかる製造方法では、樹脂内のハンダ粉（または溶融したハンダ）がより高効率に電極上へと自己集合するように気泡の発生箇所が制御されており、より均一なハンダバンプを得ることができる。【００１８】
ここで、本明細書でハンダ粉に関して用いる「自己集合」とは、ハンダ粉が樹脂中に均一分散しているハンダ樹脂混合物を、ハンダ接続部またはハンダバンプを形成したい箇所に一様に塗布し、加熱などの所定の工程を経た後、所望の電極部分にハンダ接続部またはハンダバンプを形成することを意味しており、ハンダ粉が電極間または電極上に集合する形態は、どのような形態であっても構わないことに留意されたい。【００１９】
また、本明細書で用いる「凹部から気泡が発生する」または「凹部を起点として気泡が発生する」とは、凹部から優先的又はより多く気泡が発生することを実質的に意味しており、必ずしも全ての気泡が凹部から発生することを意図していない。但し、全ての気泡が凹部から発生する形態が好ましいといえる。【００２０】
更に、本明細書にいう「凹部」は、気泡を発生させるために意図的に電子部品または平板に設けたものであり、電子部品または平板の製造過程などに起因して不可避的または偶発的に形成されたキズなどを意味していないことに留意されたい。【００２１】
上述の電子部品実装体の製造方法およびハンダバンプ付き電子部品の製造方法は、双方とも、表面（電極が設けられている表面領域を除く）に凹部が設けられている電子部品を使用していることを特徴としている。かかる特徴を有しているために、加熱に際して生じる気泡が少なくとも凹部を起点に生じることになり、気泡の発生を任意に制御することができる。好ましくは、凹部はテーパ形状を有しており、そのようなテーパ形状の凹部のテーパ角度が９０度未満となっている。【００２２】
ある好適な形態では、凹部が連続的に形成され、凹部が長尺状の溝形態を有している（換言すれば、連続的な窪みが表面に形成されている）。例えば溝形状の凹部が電子部品の縁と平行となるように設けられている。別の好適な形態では、凹部が電子部品をその厚み方向に貫通した形態となっており、上述の電子部品実装体の製造方法の場合、凹部が第一の電子部品および／または第二の電子部品を貫通した形態となっている。更に別の好適な形態では、凹部が、隣り合う電極の間の中央領域（即ち、隣り合う電極から相互に略等しい距離離隔した領域）に形成されており、上述の電子部品実装体の製造方法の場合、隣り合う電極ａの間の中央領域および／または隣り合う電極ｂの中央領域に凹部が形成されている。【００２３】
ある好適な形態では、レーザ加工等の手段によって電子部品の表面に凹部が形成されており、上述の電子部品実装体の製造方法の場合、かかる手段によって第一の電子部品の表面Ａおよび／または第二の電子部品の表面Ｂに凹部が形成される。【００２４】
ある好適な形態では、気泡は、電子部品に含まれているガス発生物質に起因して生じ、上述の電子部品実装体の製造方法の場合、第一の電子部品および／または第二の電子部品に含まれているガス発生物質に起因して気泡が生じる。また、ある好適な形態では、気泡は、工程（２）で用いる樹脂に含まれているガス発生物質に起因して生じる。ガス発生物質は、好ましくは、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の沸騰型のガス発生物質である。あるいは、ガス発生物質は、好ましくは、水酸化アルミニウム、ドーソナイト、メタホウ酸アンモニウム、メタホウ酸バリウム、アゾジカルボンアミド（ＡＤＣＡ）、炭酸水素ナトリウム、水酸化アルミニウム、アルミン酸カルシウム、ホウ酸、Ｎ，Ｎ’−ジニトロソペンタメチレンテトラミン（ＤＰＴ）および４，４’−オキシビス（ベンゼンスルホニルヒドラジド）（ＯＢＳＨ）から成る群から選択される少なくとも１種以上の分解型のガス発生物質である。沸騰型のガス発生物質および分解型のガス発生物質の双方のガス発生物質を含んだ形態であってもかまわない。また、そのような沸騰型のガス発生物質および／または分解型のガス発生物質が電子部品と樹脂との双方に含有されていてもよい。【００２５】
尚、上述のハンダバンプ付き電子部品の製造方法は、電子部品に凹部が設けられているが、電子部品の表面ではなく平板の表面にのみ凹部が設けられる形態であっても同様に、凹部から発生する気泡によってハンダ粉をより高効率に電極上へと自己集させることができ、より均一なハンダバンプを得ることができる。この場合、ハンダバンプ付き電子部品の製造方法は、
（１）複数の電極が表面に設けられている電子部品を用意する工程、
（２） 電子部品の前記表面に対して、ハンダ粉を含んで成る樹脂を供給する工程、
（３）前記工程（２）で供給された樹脂の表面に対して平板を当接させる工程、ならびに
（４）平板を前記樹脂の表面に当接させた状態で、電子部品および／または平板を加熱し、ハンダ粉から電極上にハンダバンプを形成する工程
を含んでおり、
平板の表面に凹部が少なくとも１つ設けられており、前記工程（３）では、平板の凹部が、電子部品の表面における電極が設けられていない表面領域と対向するように、平板を前記樹脂の表面に当接させ、また
前記工程（４）では、前記加熱に際して、樹脂内に気泡が凹部を起点として少なくとも発生し、発生した気泡によってハンダ粉が移動して電極上に集合することを特徴としている。【００２６】
本発明では、電子部品の表面に少なくとも１つの凹部が設けられた電子部品実装体も供される。かかる電子部品実装体は、
複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部（または窪み、切欠き部もしくは貫通孔）が少なくとも１つ形成されていることを特徴とする電子部品実装体である。【００２７】
また、本発明では、電子部品の表面に少なくとも１つの凹部が設けられたハンダバンプ付き電子部品も供される。かかるハンダバンプ付き電子部品は、
複数の電極を表面に有する電子部品、および
前記複数の電極上に形成された複数のハンダバンプ
を有して成り、
前記電子部品の前記表面（但し、複数の電極が設けられている表面領域を除く）には凹部（または窪み、切欠き部もしくは貫通孔）が少なくとも１つ形成されていることを特徴とするハンダバンプ付き電子部品である。【００２８】
ある好適な形態では、凹部はテーパ形状を有しており、そのようなテーパ形状の凹部のテーパ角度が９０度未満となっている。また、ある好適な形態では、凹部が連続的に形成され、凹部が長尺状の溝形態を有している。例えば溝形状の凹部が電子部品の縁と平行となるように設けられている。別の好適な形態では、凹部が電子部品をその厚み方向に貫通した形態となっており、上述の電子部品実装体の場合、凹部が第一の電子部品および／または第二の電子部品を貫通した形態となっている。更に別の好適な形態では、凹部が、隣り合う電極の間の中央領域（即ち、隣り合う電極から相互に略等しい距離離隔した領域）に形成されており、上述の電子部品実装体の場合、隣り合う電極ａの間の中央領域および／または隣り合う電極ｂの中央領域に凹部が形成されている。
【発明の効果】
【００２９】
本発明の電子部品実装体およびハンダバンプ付き電子部品の製造方法では、加熱に際して気泡の少なくとも一部が凹部を起点として発生する。従って、かかる気泡の発生によって樹脂中のハンダ粉の移動が促進される。また、気泡が電極形成領域から離れた箇所で発生するので、気泡の電極間または電極上における滞留が抑制されることになり、結果的に、ハンダ粉をより高効率に電極間または電極上に移動・集合させることができる。即ち、単に濡れ性だけを利用して電極間または電極上にハンダ粉を自己集合させるのに比べて、より効率よく電極間または電極上にハンダ粉を自己集合させることができる。また、そのようにハンダ粉を効果的に移動・集合させることができるので、加熱時間および／または加熱温度も低減され得ると共に、適量のハンダ粉でもってハンダ接続部またはハンダバンプを形成できるという効果も奏される。【００３０】
更に、このように気泡の発生起点が制御されているので、ハンダ粉の電極間または電極上への移動・集合がより均一に行われることになり、結果的に、得られる電子部品実装体のハンダ接続部およびハンダバンプ付き電子部品のハンダバンプがより均一で良好なものとなる。
【図面の簡単な説明】
【００３１】
【図１】図１は、ハンダ接続部を形成する際のハンダ自己集合法のメカニズムを解説するための模式的な断面図。
【図２】図２は、ハンダバンプを形成する際のハンダ自己集合法のメカニズムを解説するための模式的な断面図。
【図３】図３（ａ）〜（ｅ）は、凹部を設けた電子部品を用いて電子部品実装体を製造する方法を示した工程断面図。
【図４】図４（ａ）〜（ｆ）は、凹部を設けた電子部品を用いてハンダバンプ付き電子部品を製造する方法を示した工程断面図。
【図５】図５（ａ）〜（ｆ）は、凹部を設けた平板を用いてハンダバンプ付き電子部品を製造する方法を示した工程断面図。
【図６】図６（ａ）〜（ｃ）は、発生する泡の種々の形態を模式的に示した図。
【図７】図７（ａ）〜（ｃ）は、それぞれ図６（ａ）〜（ｃ）に示す泡を発生させるのに必要なエネルギーＵ（ｒ）を示すグラフ（泡の半径ｒとＵ（ｒ）との関係を表すグラフ）。
【図８】図８（ａ）および（ｂ）は、電極が設けられた電子部品（凹部を有していない電子部品）における泡の発生状況を模式的に示した図、また、図８（ｃ）は、電極および凹部が設けられた電子部品における泡の発生状況を模式的に示した図。
【図９】図９（ａ）は、凹部のテーパ角度および寸法を模式的に示した図（断面図）、また、図９（ｂ）は、凹部が曲面状または曲線形状に形成されている場合のテーパ角度の求め方を模式的に示した図（断面図）。
【図１０】図１０は、貫通した形態の凹部を模式的に示した図。
【図１１】図１１（ａ）〜（ｆ）は、凹部の種々の配置形態・構成形態を模式的に示した電子部品の上面図。
【図１２】図１２（ａ）〜（ｄ）は、平板に形成される凹部の種々の配置形態・構成形態を模式的に示した平板の上面図。
【図１３】図１３（ａ）〜（ｃ）は、本発明のハンダバンプ付き電子部品を用いて、電子部品実装体を作製する場合の実装方法を示した工程断面図。
【図１４】図１４は、実施例１で用いた凹部を設けた回路基板を模式的に示した上面図。
【図１５】図１５（ａ）および（ｂ）は、実施例３で用いた凹部を設けた平板を模式的に示した上面図および側面図、また、図１５（ｃ）は、回路基板上に搭載した実施例３の平板の上面透視図。
【符号の説明】
【００３２】
１  第一の電子部品
２  第二の電子部品
３  樹脂組成物（ハンダ樹脂混合物）
４  ハンダ粉
５  凹部
６  電極
７  樹脂（樹脂成分）
８  ハンダ接続部
９  ハンダバンプ
１０  気泡        
１２  平板（上蓋）
【発明を実施するための最良の形態】
【００３３】
以下、本発明の実施形態について、図面を参照しながら説明する。図面においては、説明の簡略化のため実質的に同一の機能を有する構成要素は同一の参照符号で示す。【００３４】
（実施形態１）
図３（ａ）〜（ｅ）を参照して、本発明の実施形態１における電子部品実装体の製造方法を説明する。まず、図３（ａ）に示すように、表面Ａに複数の電極ａ（６）を有して成る第一の電子部品１および表面Ｂに複数の電極ｂ（６）を有して成る第二の電子部品２を用意する。この第一の電子部品１の表面Ａ（但し、複数の電極ａ（６）が設けられている表面領域は除く）には、少なくとも１つの凹部５が設けられている。同様に、第二の電子部品２の表面Ｂ（但し、複数の電極ｂ（６）が設けられている表面領域は除く）には、少なくとも１つの凹部５が設けられている。【００３５】
引き続いて、図３（ｂ）に示すように、複数の電極ａ（６）が形成された第一の電子部品１の表面Ａに対して、樹脂７およびハンダ粉４を含んで成る樹脂組成物３を供給する（例えば塗布する）。【００３６】
次いで、図３（ｃ）に示すように、第一の電子部品１の複数の電極ａ（６）と第２電子部品２の複数の電極ｂ（６）とが相互に対向するように、第二の電子部品２を、第一の電子部品１上に供給された樹脂組成物３の表面に当接させる。【００３７】
次いで、第二の電子部品２を樹脂組成物３の表面に当接させた状態で、第一の電子部品１および／または第二の電子部品２を加熱する。後ほど詳細に説明するが、ガス発生物質が、第一の電子部品１および／または第二の電子部品２内に含まれていたり、あるいは、そのようなガス発生物質が樹脂組成物３中に予め仕込まれていたりするので、加熱に際して気泡が発生することになる。ここで、第一の電子部品１の表面Ａおよび第二の電子部品２の表面Ｂには凹部が設けられているので、図３（ｄ）に示すように、その凹部を起点として気泡が発生する（凹部から気泡が発生する物理現象については後述する）。そして、凹部を起点に発生する気泡によって、樹脂７およびそれに含まれるハンダ粉４の移動が促進されることになる。ここで、図示するように、凹部はあくまでも隣接する電極の間の表面領域に設けられており、電極（ａ，ｂ）から離れた箇所に位置しているので、発生する気泡が電極ａと電極ｂとの電極間には滞留しにくくなっている。その結果、電極ａと電極ｂとの間の領域にハンダ粉４が集合し易くなっている。そして、電極ａと電極ｂとの間に移動してきたハンダ粉４は、その濡れ性に起因して電極ａおよび電極ｂ上に均一に濡れ広がることになる。別の見方をすれば、凹部から発生した気泡が樹脂中を効果的に移動することによって、ハンダ粉の移動が効果的に促進され、その結果、ハンダ粉同士の均一な結合が促進されているともいえる。最終的には、成長したハンダが冷却されることによって、電極ａと電極ｂとの間にハンダ接続部８が形成される。以上より、第一の電子部品１の電極ａと第二の電子部品２の電極ｂとが電気的に接続された電子部品実装体が得られる（図３（ｅ）参照）。【００３８】
（実施形態２）
次に、図４（ａ）〜（ｆ）を参照して、本発明の実施形態２におけるハンダバンプ付き電子部品の製造方法を説明する。まず、図４（ａ）に示すように、表面に複数の電極６を有して成る電子部品１を用意する。この電子部品１の表面（但し、複数の電極６が設けられている表面領域は除く）には、少なくとも１つの凹部５が設けられている。【００３９】
引き続いて、図４（ｂ）に示すように、複数の電極６が形成された電子部品１の表面に対して、樹脂７およびハンダ粉４を含んで成る樹脂組成物３を供給する（例えば塗布する）。【００４０】
次いで、図４（ｃ）に示すように、平板１２を、第一の電子部品１上に供給された樹脂組成物３の表面に当接させ、略密閉空間を形成する（このような形態から本発明では「平板」を「上蓋」とも呼ぶことができる）。そして、平板１２を樹脂組成物３の表面に当接させた状態で、平板１２および／または電子部品１を加熱する。後ほど詳細に説明するが、ガス発生物質が、電子部品１内に含まれていたり、あるいは、そのようなガス発生物質が樹脂組成物中に予め仕込まれていたりするので、加熱に際して気泡が発生することになる。ここで、電子部品１の表面には凹部が設けられているので、図４（ｄ）に示すように、その凹部を起点として気泡が発生する（凹部から気泡が発生する物理現象については後述する）。そして、凹部を起点に発生する気泡によって、樹脂７およびそれに含まれるハンダ粉４の移動が促進されることになる。ここで、図示するように、凹部はあくまでも隣接する電極の間の表面領域に設けられており、電極から離れた箇所に位置しているために、発生する気泡が電極上には滞留しにくくなっており、その結果、電極上へとハンダ粉４が集合し易くなっている。そして、電極上に移動してきたハンダ粉４は、その濡れ性に起因して電極上に濡れ広がることになる。別の見方をすれば、凹部から発生した気泡が樹脂中を効果的に移動することによって、ハンダ粉の移動が効果的に促進され、その結果、ハンダ粉同士の均一な結合が促進されているともいえる。最終的には、成長したハンダが冷却されることによって電極上にハンダバンプ９が形成される（図４（ｅ）参照）。次いで、平板１２を樹脂表面から離間させて（即ち、平板１２を樹脂表面から取り除いて）、樹脂１３を除去すれば（例えば、イソプロピルアルコール等の溶剤を用いて洗浄することによってハンダバンプ９の周囲の樹脂を除去することができる）、図４（ｆ）に示すようなハンダバンプ付き電子部品を得ることができる。【００４１】
（実施形態３）
次に、実施形態３として、凹部が形成された平板を用いてハンダバンプ付き電子部品を製造する方法について説明する。かかる実施形態３の形態は、図５（ａ）〜（ｆ）に示している。特に記述がない限り、上述した実施形態２と同様であり、重複する説明は省略する。【００４２】
実施形態３では、電子部品１の表面に凹部が設けられていないが、平板１２の表面に凹部５が設けられている。従って、加熱することによって、平板１２の凹部５を起点として気泡１０が発生することになる（図５（ｄ）参照）。そして、かかる凹部５を起点に発生する気泡によって、樹脂７およびそれに含まれるハンダ粉４の移動が促進される。ここで、図５（ｃ）〜（ｅ）に示すように、平板の凹部５が、電子部品１の表面における電極６が設けられていない表面領域と対向するように、平板１２を樹脂表面へと当接させることが好ましい。これにより、発生する気泡が電極から離れた箇所で滞留するようになるので、電極上に気泡が滞留しにくくなる。その結果、実施形態２の場合と同様、電極上へとハンダ粉４が集合し易くなり、最終的には、より均一なハンダバンプ９を得ることができる。【００４３】
次に以下において、凹部から気泡が発生する物理現象について説明する。一般に、図６（ａ）に示すような球状の泡が液体中で発生する場合、エネルギーの観点からモデルを立ててみると、下記の式（１）の関係式が得られる。
【数１】
2008139701.tif 000003
【００４４】
左辺のＵ（ｒ）は泡を発生させるのに必要なエネルギーである。右辺の前項Ｕ１(ｒ)は泡の「体積エネルギー」であり、右辺の後項Ｕ２（ｒ）は泡の「表面積エネルギー（または界面エネルギー）」である。【００４５】
ここで、泡の「体積エネルギー」は負の項であるため、半径ｒの泡が有する体積エネルギーＵ１(ｒ)は
体積Ｖ＝４πｒ３ ／３に比例して小さくなり＝安定になると考えられる。即ち、泡が大きくなるほど、泡を発生させるのに必要とされるエネルギーが小さくなり、泡が安定して存在することを示している。【００４６】
一方、泡の「表面積エネルギー」は正の項であるため、半径ｒの泡が有する表面積エネルギーＵ２（ｒ）は
表面積Ｓ＝４πｒ２に比例して大きく＝不安定になると考えられる。このことは、泡と液体との界面の面積が小さくなるほど、泡を発生させるのに必要とされるエネルギーが小さくなり、泡は安定して存在することになる。逆に泡が大きくなるほど、泡を発生させるのに必要なエネルギーが大きくなり泡が不安定化することを示している。【００４７】
このような球状の泡に対するエネルギーＵ（ｒ）のグラフを図７（ａ）に示す。図示するグラフから、発生した泡の半径が０〜２ｂ／ａまでは、半径が増加するに従って泡の発生エネルギーが増加し、泡が不安定になることが分かる。即ち、この範囲で発生した泡はエネルギーをより小さくするために萎み、直ぐに消えてしまうことになる。その一方、半径が２ｂ／ａ以上の泡が発生した場合には、泡の半径が増大するに従い、エネルギーが小さくなり、泡が安定化する。即ち、泡が安定して膨らんでいくことになる。【００４８】
このように、液体中に泡を発生させるためには、ある半径（＝臨界半径）以上の泡を発生させる必要があり、外部よりそのためのエネルギー（熱エネルギーなど）を得た時に初めて泡が発生することになる。【００４９】
次に、図６（ｂ）に示すように壁面から泡が半球状に発生する場合について、エネルギーの観点からモデルを同様に立ててみると、下記の式（２）の関係式が得られる。
【数２】
2008139701.tif 000004
【００５０】
上記の式（２）の泡の発生エネルギーＵ（ｒ）のグラフを図７（ｂ）に示す。式（２）および図７（ｂ）から分かるように、萎まずに泡が発生するのに必要なエネルギーは、泡が球だった時と比べると、半分で良いことになる。このため、壁面から気泡が発生しやすいといえる。【００５１】
本発明では、上述の原理を利用しており、より小さなエネルギーで気泡を発生させることが可能な工夫を施すことによって、所望の箇所から気泡を発生させている。具体的には、所望の壁面箇所に凹部を設けている。そのような凹部においては、例えば図６（ｃ）のような気泡が発生することが予想され、同体積の泡と比較して気−液接触界面がより小さくなり、上述の「表面積エネルギーＵ２（ｒ）」がより小さくなることが予想される。つまり、凹部から発生する泡のエネルギーは、液体中あるいは壁面から発生する泡のエネルギーよりも小さくなるといえ、結果的に、凹部を起点として泡が優先的に発生することになる。【００５２】
本発明では、ハンダ粉がより高効率に電極間または電極上へと自己集合するように凹部を設けている。つまり、凹部を電子部品の表面（但し、電極が設けられている表面領域を除く）に設けている。ここで、凹部は電子部品の表面全体に設けてもよいが、電極の形状・配置パターンに応じて必要な部分にのみ設けても構わない。【００５３】
以下では、本発明の電子部品実装体の製造方法および本発明のハンダバンプ付き電子部品の製造方法について更に詳細に説明する。尚、以下の説明は、特に言及しない限り、電子部品実装体の製造方法およびハンダバンプ付き電子部品の製造方法の双方について適用される。例えば、「電子部品」は、電子部品実装体の製造方法で用いる第一の電子部品および第二の電子部品だけでなく、ハンダバンプ付き電子部品の製造方法で用いる電子部品のことも意味している。【００５４】
まず、図８〜図１０を参照することによって、凹部の好ましい形態について説明する。例えば、図８（ａ）に示すように電子部品の表面領域に電極が設けられている場合（凹部は存在していない）、電極部分が凸部分として存在してるため、電子部品表面と電極部分との端部領域から気泡が発生しやすいといえる（図８（ｂ）参照）。これは、電極側面と電子部品表面との成す角度が９０度であり、泡の発生エネルギーがより小さいことに起因している。従って、電子部品の表面に設けられた凹部で気泡を優先的に発生するためには、図８（ｃ）に示すように、凹部が９０度よりも小さいテーパ形状を有していることが好ましいといえる。これにより、電子部品表面と電極部分との端部領域で泡を発生させるのに必要なエネルギーよりも小さいエネルギーで気泡を凹部で発生させることが可能となる（つまり、上述のＵ２（ｒ）項を小さくすることができる）。より具体的には、図９（ａ）に示すように、凹部のテーパ角度αは、好ましくは９０度未満であり、より好ましくは、１０度以上８５度以下、更に好ましくは５０度以上８０度以下である。尚、凹部の断面形状は図９（ａ）に示すようなＶ字形状のみならず、Ｕ字形状のような曲線的であってもよい。更には、凹部内の面は平滑面であっても粗面であってもかまわない。凹部が曲面状または曲線形状に形成されている場合には、図９（ｂ）に示すように、ａ点とｃ点とを結ぶ直線と、ｂ点とｃ点とを結ぶ直線との成す角度が本発明でいうテーパ角度となる（ａ点,ｂ点：凹部の中央部を挟むように対向する表面端部点、ｃ点：ａ点およびｂ点から等距離にある底部中央点）。【００５５】
凹部は、図１０に示すような貫通孔の形態であっても気泡を優先的に発生させる働きをするので、凹部が電子部品を貫通していてもよい。また、凹部は略円錐形、円錐台形または四角錐形であることが好ましい。そのような形状を凹部が有していると、凹部から発生する泡の体積と気−液界面との比を小さくできるためである。換言すれば、凹部を略円錐形、円錐台形または四角錐形とすると、電子部品表面と電極部分との端部領域から気泡が発生する場合よりも、気泡の発生エネルギーを小さくすることができ、凹部で気泡を優先的に発生させることが可能となる。ここで、例えば図９（ａ）の左側に示すような円錐形状の凹部の場合の寸法について説明する。凹部の幅Ｗ１（凹部の中央部を挟むように電子部品表面で対向する端部幅Ｗ１）は、電極ピッチにより、適切に選ぶのが良いが、電極間隔の９割以下１割以上であることが気泡発生や凹部を設ける上で好ましい。例えば、２００μｍピッチ（Ｌ／Ｓ＝１００／１００）であれば、Ｗ１が９０μｍ以下１０μｍ以上であることが好ましい。また、凹部の深さＤ１も電子部品の厚みにより、適切に選ぶのが良いが、好ましくは１００μｍ以下６μｍ以上、より好ましくは５０μｍ以下１０μｍ以上、或いは電子部品厚みの５０％以下５％以上であることが好ましい。また、図９（ａ）の右側に示すような円錐台形状の場合の寸法では、凹部の表面側の幅Ｗ２（凹部の中央部を挟むように電子部品表面で対向する端部幅Ｗ２）は、Ｗ１と同様、電極ピッチにより、適切に選ぶのが良いが、電極間隔の９割以下１割以上であることが気泡発生や凹部を設ける上で好ましく、凹部の深さＤ２も電子部品の厚みより、適切に選ぶのが良いが、好ましくは１００μｍ以下６μｍ以上、より好ましくは５０μｍ以下１０μｍ以上、或いは電子部品厚みの５０％以下５％以上であることが好ましい。これらの場合においても、Ｗ１とＤ１との関係、Ｗ２とＷ３（Ｗ２＞Ｗ３）とＤ２との関係で凹部の角度が９０度未満になることが好ましい。【００５６】
気泡は、凹部の内部から発生する場合が多いが、凹部の縁部（即ち、図９（ｂ）で示すような凹部の場合ではａ点またはｂ点の箇所）から発生する場合もあり得る。【００５７】
上述したように、ハンダ粉を電極間または電極上へと集合させる方法では、気泡の発生形態はハンダ接続部やハンダバンプの出来映えに大きな影響を与える。気泡は適応範囲にわたって均一に発生することが重要であるが、電極上での滞在時間は短い方が好ましい。その点を考慮して、本発明では、電極形成領域以外の表面領域に凹部を設けている。凹部の配置形態・構成形態の例としては、図１１（ａ）〜（ｆ）に示すような形態を挙げることができる。一般的に言うと、図１１（ａ）、（ｂ）および（ｄ）に示すように、隣り合う電極−電極間の中央領域に凹部を設けるのが好ましい。換言すれば、隣り合う電極から相互に等しい距離にある領域に凹部を設けることが好ましい。また、図１１（ｃ）に示すように、凹部を溝形態で設けてもよい。凹部が溝形態を有していると、発生した気泡が溝部分に沿って外部に排出されるため、より樹脂とハンダ粉が電極部分に集まりやすいという利点がある。また、ダイサーなどにより機械的加工で溝を設ける場合、加工が容易であるなどの利点を有する。尚、図１１に示す形態は、あくまでも例示にすぎず、種々の形態が可能であることを理解されよう。【００５８】
図３で示したような電子部品実装体の製造方法では、第一の電子部品１と第二の電子部品２の双方に気泡を発生させるための凹部を設けているが、どちらか一方の電子部品にのみ凹部を設けるだけでも、本発明の効果は期待できる。同様に、図４および図５で示したハンダバンプ付き電子部品の製造方法では、電子部品１または平板１２のどちらか一方にのみ凹部を設けているが、電子部品１と平板１２との双方に凹部を設けてもよく、それによって、本発明の効果が更に向上することが期待される。尚、平板１２に形成される凹部５の形態としては、例えば図１２に示すような形態が考えられる。【００５９】
電子部品または平板に凹部を設ける方法としては、特に制限するわけではないが、レーザ加工を用いることができる。また、ダイサーを用いたり、ドリル加工やサンドブラストなどの機械的な方法で電子部品または平板の表面に凹部を設けることもできる。その他、エッチングなどの化学的な手法を用いる方法、更には、レジスト膜などを設けることにより凹部を設置する方法なども可能である。なお、それらの方法を種々に組合せて用いてもよい。貫通孔の形態の凹部を設ける場合には、ドリルやパンチャーなどの機械加工による作製が好ましく利用可能である。サンドブラストを利用する場合は電子部品の所望の箇所に多くの凹部を形成できるため、その点で好ましく利用できる。電子部品の電極が占める表面領域よりも多くの表面領域に凹部が形成されていることで、本発明の効果がより一層期待できる。【００６０】
次に、気泡発生源について説明する。気泡は、工程（４）の加熱によって生じるものであるが、そのような気泡を生じる源となる物質は、電子部品内に含まれている物質であってよい。例えば、電子部品には、その製造過程に起因して、吸着または吸水によって水分が含有されていたり、あるいは、種々の沸騰型のガス発生物質および分解型のガス発生物質が含有されている。従って、加熱されると、電子部品に含まる物質に起因して気泡が生じることになる。尚、ガス発生物質が有機溶剤（例えば、酢酸ブチルまたはエチレングリコール）である場合には、有機溶剤に電子部品を浸漬することによって、ガス発生物質を意図的に電子部品に含有させてもよい。別法にて、工程（２）で使用するハンダ粉を含んで成る樹脂（即ち、樹脂組成物）に、水、沸騰型のガス発生物質および／または分解型のガス発生物質を含有させておいてもよい。【００６１】
沸騰型のガス発生物質は、加熱に起因して沸騰することによってガス化する物質である。このような沸騰型のガス発生物質の沸点は、ハンダ粉の融点よりも少し低い温度、好ましくは１０〜１００℃低い温度、より好ましくは１０〜６０℃低い温度である。沸騰型のガス発生物質の沸点とハンダ粉との融点とが実質的に同じであってもよい。更には、沸騰型のガス発生物質の沸点は、ハンダ粉の融点よりも少し高い温度、好ましくは１０〜１００℃高い温度、より好ましく１０〜２０℃高い温度であってもよい。例えば、沸騰型のガス発生物質は、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質である。水も沸騰型のガス発生物質であるといえる。【００６２】
分解型のガス発生物質は、加熱に起因して分解してガスを放出する物質である。このような分解型のガス発生物質の分解温度は、沸騰型のガス発生物質と同様、ハンダ粉の融点よりも少し低い温度、好ましくは１０〜１００℃低い温度、より好ましくは１０〜６０℃低い温度である。分解型のガス発生物質の分解温度とハンダ粉との融点とが実質的に同じであってもよい。更には、分解型のガス発生物質の分解温度は、ハンダ粉の融点よりも少し高い温度、好ましくは１０〜１００℃高い温度、より好ましく１０〜２０℃高い温度であってもよい。例えば、分解型のガス発生物質は、水酸化アルミニウム、ドーソナイト、メタホウ酸アンモニウム、メタホウ酸バリウム、アゾジカルボンアミド（ＡＤＣＡ）、炭酸水素ナトリウム、水酸化アルミニウム、アルミン酸カルシウム、ホウ酸、Ｎ，Ｎ’−ジニトロソペンタメチレンテトラミン（ＤＰＴ）および４，４’−オキシビス（ベンゼンスルホニルヒドラジド）（ＯＢＳＨ）から成る群から選択される少なくとも１種以上の物質である。【００６３】
尚、ある形態では、発生した気泡は、第一の電子部品と第二の電子部品との隙間に存在する樹脂中（電子部品実装体の製造方法の場合）または電子部品と平板との隙間に存在する樹脂中（ハンダバンプ付き基板の製造方法の場合）を移動した後、最終的には、かかる隙間の周辺部から外部に出ていくことになる。【００６４】
以下では、本発明の電子部品実装体の製造方法および本発明のハンダバンプ付き電子部品の製造方法で用いる各種要素・工程、ならびにそれらの製造方法で得られる電子部品実装体およびハンダバンプ付き電子部品について更に詳細に説明をする。【００６５】
（電子部品）
電子部品（電子部品実装体の製造方法では第一および第二の電子部品）は、好ましくは、半導体、回路基板（例えばプリント配線基板、セラミック基板、ガラス基板など）、モジュール部品または受動部品などであるが、一般に用いられる電子部品であれば特に制限はない。例えば、電子部品実装体の製造方法では、第一の電子部品１が回路基板であり、前記第二の電子部品２が半導体であるようなフリップチップ実装の形態が好ましい。また、第一の電子部品１および前記第二の電子部品２が共に回路基板であるような基板間接続も好ましい形態の１つである。【００６６】
（ハンダ粉）
本発明の電子部品実装体およびハンダバンプ付き電子部品の製造方法の工程（２）で用いられる樹脂に含まれるハンダ粉４としては、特に制限するわけではないが、ＳｎＰｂなどの従来の鉛含有ハンダを用いることができる他、ＳｎＡｇＣｕ、ＳｎＡｇ、ＳｎＡｇＢｉＩｎ、ＳｎＳｂまたはＳｎＢｉなどの鉛フリーハンダなども好ましく利用できる。また、ハンダ粉の平均粒径などに関しても１〜５０ｕｍ程度のものが好ましいが、特に制限はない。【００６７】
ハンダ粉は、相互に略同一の粒径を有していることが好ましい。尚、一般的には、ハンダ粉は、１００〜３００℃の範囲に融点を有するものが好ましく、１３０〜２８０℃の範囲に融点を有するものがより好ましい。【００６８】
ハンダ粉は、通常０．５〜３０体積％、好ましくは０．５〜２０体積％の割合で樹脂中に含有される。かかる「体積％」は、樹脂組成物（即ち、樹脂とハンダ粉とから成る樹脂組成物）を基準として算出されるものである。【００６９】
（樹脂）
工程（２）で用いる樹脂（即ち、樹脂組成物３の樹脂成分７）としては、熱硬化性樹脂または熱可塑性樹脂などの樹脂を用いることができる。工程（４）で行う加熱に際して、ハンダ粉の移動が容易になるように、加熱温度にて粘度が低下するものが好ましい。熱硬化性樹脂の場合、加熱に際して硬化が始まってもよいが、気泡の移動の効果を阻害するほどに硬化が進行してはならない。つまり、加熱に際して樹脂の硬化が実質的に進行しないことが好ましい。一方、ハンダ接続部またはハンダバンプが形成された後は、硬化反応が進行しても、あるいは完了してもよく、そのために、電子部品または平板を更に加熱してもよい。【００７０】
熱硬化性樹脂としては、特に制限するわけではないが、エポキシ樹脂、フェノール樹脂、シリコーン樹脂およびメラミン樹脂から成る群から選択される少なくとも１種以上の樹脂を挙げることができる。また、熱可塑性樹脂としては、特に制限するわけではないが、ポリアミド、ポリカーボネート、ポリエチレンテレフタレートおよびポリフェニレンスルフィドから成る群から選択される少なくとも１種以上の樹脂を挙げることができる。なお、洗浄工程がある場合は上記樹脂に加え、シリコーンオイル、グリセリン類、炭化水素系のオイルなども利用可能である。【００７１】
本発明の電子部品実装体の製造方法における樹脂として熱可塑性樹脂を用いる場合、ハンダ粉を自己集合させた後、樹脂７を固化させて第一の電子部品１と第二の電子部品２とを相互に固定する形態を好ましく利用できる。軟化点以上に加熱してハンダ粉を自己集合させ、冷却すれば再び樹脂は固化し、第一の電子部品１と第二の電子部品２とを固定することが可能である。また、樹脂組成物３中に硬化剤を添加させておき、ハンダ粉を自己集合させた後、樹脂を硬化させて第一の電子部品１と第二の電子部品２とを相互に固定する方法も好ましく利用できる。この場合には、硬化剤による樹脂の硬化速度をハンダ粉が自己集合する速度よりも遅くすることで、樹脂の硬化とハンダ粉の自己集合とをそれぞれできる限り分離して行うことが好ましい。なお、硬化方法としては熱硬化以外にも光硬化なども好ましく利用可能である（例えば、光硬化性エポキシ樹脂などの紫外線硬化性樹脂を用いた場合、紫外線を照射することによって樹脂を固化させることができる）。また、硬化プロセスにおいても、１プロセスで硬化させる方法のみならず、Ｂステージ状態を経て二段階硬化させるなどの方法も好ましく利用可能である。【００７２】
（平板）
本発明のハンダバンプ付き電子部品の製造方法において用いる平板は、工程（３）で供給された樹脂の表面に当接させるものであるが、工程（４）において発生した気泡が樹脂の表面から外部へと散逸するのを少しでも抑える機能を有している。上述したように、平板に凹部を設けた場合では、かかる平板の凹部を起点として気泡を発生させることができる。つまり、凹部を平板に設けることによって平板表面の所望の箇所から気泡を発生させることができる。実施形態３で説明したように、平板を樹脂の表面に当接させた場合、平板の凹部が電子部品の表面における電極が設けられていない表面領域（以下「電極無配置表面」ともいう）と対向するように、平板を位置決めすることが好ましい。電子部品に凹部が設けられている場合では、平板の凹部を電子部品の凹部と対向するように位置決めすることが好ましい。これにより、気泡の発生起点が電極から遠ざかるので、電極へとハンダ粉がより自己集合しやすくなり、結果的にハンダ粉の自己集合効率を向上させることができる。【００７３】
総括的に言うと、本発明のハンダバンプ付き電子部品の製造方法では、電子部品の「電極無配置表面」との対向を可能とする配置パターンを有するように凹部を平板に形成し、工程（３）で平板を樹脂表面に当接させる際、平板の凹部が電子部品の「電極無配置表面」と対向するように位置合わせを行うことが好ましい。【００７４】
工程（４）では平板と樹脂表面との当接状態が維持される。好ましくは、工程（４）において平板の当接位置が変動しないように、平板に一定の圧力を加えてもよい。平板はハンダバンプ形成後に樹脂表面から離間させて除去するものであるので、平板の材質は、樹脂に対して離型性を有していることが好ましい。例えば、平板の材質として、ガラス、樹脂（例えばポリプロピレン樹脂）、シリコーン、金属またはこれら複合物などを挙げることができる。尚、平板表面に離型剤層を設けてもよい。【００７５】
（樹脂の供給）
工程（２）では、電子部品に設けられた複数の電極を少なくとも覆うように樹脂が供給される。樹脂の供給はいずれの適当な方法で実施してよく、例えばディスペンサ塗布のような方法で樹脂を供給することができる。尚、樹脂の供給に際して、凹部に樹脂が充填されてもよいし、または、充填されていなくてもよい（例えば、凹部内の少なくとも一部分が樹脂で充填され得る）。【００７６】
（加熱）
工程（４）で行う加熱は、電子部品実装体の製造方法の場合では第一の電子部品および／または第二の電子部品を外側から加熱することによって行い、ハンダバンプ付き電子部品の製造方法の場合では平板および／または電子部品を外側から加熱することによって行う。これにより、工程（２）で供給された樹脂が加熱されることになる。前の工程（３）で得られた状態のものを、そのまま加熱雰囲気（例えばオーブン）に入れて加熱してもよい。かかる加熱に際しては、第二の電子部品（電子部品実装体の製造方法の場合）または平板（ハンダバンプ付き電子部品の製造方法の場合）を樹脂表面に当接させた状態を維持して加熱されるが、そのような当接状態を維持することによって、発生した気泡が樹脂の表面から外部へと散逸するのが抑制される。ここで、第二の電子部品を第一の電子部品に対してずれないように固定することによって（電子部品実装体の製造方法の場合）、あるいは、平板を電子部品に対してずれないように固定することによって（ハンダバンプ付き電子部品の製造方法の場合）、形状歪のないハンダ接続部またはハンダバンプを形成することができる。かかる固定としては、機械的に摘む方法や、吸着、粘着などの手段が好ましく利用できる。【００７７】
ここで、第一の電子部品および／または第二の電子部品の加熱温度（電子部品実装体の製造方法の場合）、または、平板および／または電子部品の加熱温度（ハンダバンプ付き電子部品の製造方法の場合）は、少なくとも、気泡発生物質の沸点または分解温度よりも高い温度となると共にハンダ粉の融点よりも高い温度となる必要がある。具体的には、そのような加熱温度は、好ましくは１００〜４００℃であり、より好ましくは１３０〜３００℃である。ハンダ自己集合に要するための加熱時間は、好ましくは１秒以上１分以内、より好ましくは３秒以上〜２０秒以内である。【００７８】
（電子部品実装体）
本発明の電子部品実装体の製造方法を実施すると、
複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部が少なくとも１つ形成されていることを特徴とする電子部品実装体が得られる（図３（ｅ）参照）。この電子部品実装体は、第一および／または第二の電子部品の表面（電極が設けられている表面領域は除く）に少なくとも１つの凹部が設けられていることを特徴とする。かかる特徴を有するために、上述したように、その製造に際して気泡の発生起点が制御され、ハンダ粉の電極間への移動・集合がより均一となるので、ハンダ接続部がより均一なものとなっている。凹部については電子部品実装体の製造方法に関連して既に上述しているので、重複を避けるべく説明は省略する。【００７９】
尚、第一の電子部品と第二の電子部品との間には樹脂が存在しており、好ましくは、かかる樹脂によって第一の電子部品と第二の電子部品とが相互に固定されている。【００８０】
電子部品実装体のその他の要素・特徴については、電子部品実装体の製造方法に関連して既に上述しているので、重複を避けるべく説明は省略する。【００８１】
（ハンダバンプ付き基板）
本発明のハンダバンプ付き電子部品の製造方法を実施すると、
複数の電極を表面に有する電子部品、および
前記複数の電極上に形成された複数のハンダバンプ
を有して成り、
前記電子部品の前記表面（但し、複数の電極が設けられている表面領域を除く）には凹部が少なくとも１つ形成されていることを特徴とするハンダバンプ付き電子部品が得られる（図４（ｆ）および図５（ｆ）参照）。かかるハンダバンプ付き電子部品は、電子部品の表面（電極が設けられている表面領域は除く）に少なくとも１つの凹部が設けられていることを特徴とする。かかる特徴を有するために、上述したように、その製造に際して気泡の発生起点が制御され、ハンダ粉の電極上への移動・集合がより均一となるので、ハンダバンプがより均一なものとなっている。特に、バンプ高さがより均一になっており、複数のハンダバンプの高さにおいてバラツキは少なくなっている。【００８２】
凹部についてはハンダバンプ付き電子部品の製造方法に関連して既に上述しているので、重複を避けるべく説明は省略する。また、ハンダバンプ付き電子部品のその他の要素・特徴についても、ハンダバンプ付き電子部品の製造方法に関連して既に上述しているので、重複を避けるべく説明は省略する。【００８３】
ここで、図１３（ａ）〜（ｃ）を参照することによって、ハンダバンプ付き電子部品を用いた実装方法について説明を行う。まず、図１３（ａ）に示すように、ハンダバンプ付き電子部品（例えば図４に示す工程で製造したハンダバンプ付き電子部品）を用意すると共に、第二の電子部品２を用意する。次いで、図１３（ｂ）に示すように、第二の電子部品２の電極６と、ハンダバンプ付き電子部品のハンダバンプ９とが相互に接触するように、第二の電子部品６をハンダバンプ付き電子部品上に搭載する。次いで、ハンダが溶融する温度にまで加熱したり、或いは加圧するなどによって、ハンダバンプ９を介して、ハンダバンプ付き電子部品の電極（即ち第一の電子部品１の電極６）と第二の電子部品２の電極６とを相互に電気的に接続する。最後に、ハンダバンプ付き電子部品と第二の電子部品２との間に樹脂７を注入することによって、図１３（ｃ）に示すような電子部品実装体を得ることができる。尚、ハンダバンプ側もしくは第二の電子部品２の電極６側にフラックスなどの酸化膜除去剤を塗布したり、プラズマ処理などを行うことでハンダバンプの酸化膜を除去してもよい。【００８４】
以上、本発明の実施形態について説明してきたが、本発明はこれらに限定されず、種々の改変がなされ得ることを当業者は容易に理解されよう。【００８５】
尚、上述のような本発明は、次の態様を包含している：
第１の態様：第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記樹脂内に気泡が前記凹部を起点として少なくとも発生し、前記気泡によって前記ハンダ粉が移動して前記電極ａ,ｂ上に集合する、製造方法。
第２の態様：上記第１の態様において、前記凹部がテーパ形状を有し、前記凹部のテーパ角度が９０度未満であることを特徴とする製造方法。
第３の態様：上記第１または第２の態様において、前記凹部が溝形態を有していることを特徴とする製造方法。
第４の態様：上記第１〜３の態様のいずれかにおいて、前記凹部が、第一の電子部品および／または第二の電子部品を貫通した形態となっていることを特徴とする製造方法。
第５の態様：上記第１〜４の態様のいずれかにおいて、前記凹部が、隣り合う電極ａの間の中央領域および／または隣り合う電極ｂの間の中央領域に形成されていることを特徴とする製造方法。
第６の態様：上記第１〜５の態様のいずれかにおいて、前記凹部が、レーザ加工によって第一の電子部品の表面Ａおよび／または第二の電子部品の表面Ｂに形成されることを特徴とする製造方法。
第７の態様：上記第１〜６の態様のいずれかにおいて、前記気泡が、第一の電子部品および／または第二の電子部品に含まれているガス発生物質に起因して生じることを特徴とする製造方法。
第８の態様：上記第１〜６の態様のいずれかにおいて、前記気泡が、前記工程（２）で用いる樹脂に含まれているガス発生物質に起因して生じることを特徴とする製造方法。
第９の態様：上記第７または第８の態様において、前記ガス発生物質が、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質であることを特徴とする製造方法。
第１０の態様：上記第７または第８の態様において、前記ガス発生物質が、水酸化アルミニウム、ドーソナイト、メタホウ酸アンモニウム、メタホウ酸バリウム、アゾジカルボンアミド、炭酸水素ナトリウム、水酸化アルミニウム、アルミン酸カルシウム、ホウ酸、Ｎ，Ｎ’−ジニトロソペンタメチレンテトラミンおよび４，４’−オキシビス（ベンゼンスルホニルヒドラジド）から成る群から選択される少なくとも１種以上の物質であることを特徴とする製造方法。
第１１の態様：複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部が少なくとも１つ形成されていることを特徴とする電子部品実装体。
第１２の態様：上記第１１の態様において、前記凹部がテーパ形状を有し、前記凹部のテーパ角度が９０度未満であることを特徴とする電子部品実装体。
第１３の態様：上記第１１または第１２の態様において、前記凹部が溝形態を有していることを特徴とする電子部品実装体。
第１４の態様：上記第１１〜第１３の態様のいずれかにおいて、前記凹部が、第一の電子部品および／または第二の電子部品を貫通した形態となっていることを特徴とする電子部品実装体。
第１５の態様：上記第１１〜第１４の態様のいずれかにおいて、前記凹部が、隣り合う電極ａの間の中央領域および／または隣り合う電極ｂの間の中央領域に形成されていることを特徴とする電子部品実装体。
第１６の態様：ハンダバンプ付き電子部品を製造する方法であって、
（１）複数の電極が表面に設けられている電子部品であって、前記表面（但し、複数の電極が設けられている表面領域を除く）に少なくとも１つの凹部が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記工程（４）では、前記加熱に際して、前記樹脂内に気泡が前記凹部を起点として少なくとも発生し、前記気泡によって前記ハンダ粉が移動して前記電極上に集合する、製造方法。
第１７の態様：上記第１６の態様において、前記凹部がテーパ形状を有し、前記凹部のテーパ角度が９０度未満であることを特徴とする製造方法。
第１８の態様：上記第１６または第１７の態様において、前記凹部が溝形態を有していることを特徴とする製造方法。
第１９の態様：上記第１６〜１８の態様のいずれかにおいて、前記凹部が電子部品を貫通した形態となっていることを特徴とする製造方法。
第２０の態様：上記第１６〜１９の態様のいずれかにおいて、前記凹部が、隣り合う電極の間の中央領域に形成されていることを特徴とする製造方法。
第２１の態様：上記第１６〜２０の態様のいずれかにおいて、前記凹部が、レーザ加工によって電子部品の表面に形成されることを特徴とする製造方法。
第２２の態様：上記第１６〜２１の態様のいずれかにおいて、前記平板の表面に少なくとも１つの凹部が設けられており、前記工程（３）では、平板の凹部が、電子部品の表面における電極が設けられていない表面領域と対向するように、前記平板を前記樹脂の表面に当接させることを特徴とする製造方法。
第２３の態様：上記第１６〜２２の態様のいずれかにおいて、前記気泡が、電子部品に含まれているガス発生物質に起因して生じることを特徴とする製造方法。
第２４の態様：上記第１６〜２２の態様のいずれかにおいて、前記気泡が、前記工程（２）で用いる樹脂に含まれているガス発生物質に起因して生じることを特徴とする製造方法。
第２５の態様：上記第２３または第２４の態様において、前記ガス発生物質が、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質であることを特徴とする製造方法。
第２６の態様：上記第２３または第２４の態様において、前記ガス発生物質が、水酸化アルミニウム、ドーソナイト、メタホウ酸アンモニウム、メタホウ酸バリウム、アゾジカルボンアミド、炭酸水素ナトリウム、水酸化アルミニウム、アルミン酸カルシウム、ホウ酸、Ｎ，Ｎ’−ジニトロソペンタメチレンテトラミンおよび４，４’−オキシビス（ベンゼンスルホニルヒドラジド）から成る群から選択される少なくとも１種以上の物質であることを特徴とする製造方法。
第２７の態様：複数の電極を表面に有する電子部品、および
前記複数の電極上に形成された複数のハンダバンプ
を有して成り、
前記電子部品の前記表面（但し、複数の電極が設けられている表面領域を除く）には凹部が少なくとも１つ形成されていることを特徴とするハンダバンプ付き電子部品。
第２８の態様：上記第２７の態様において、前記凹部がテーパ形状を有し、前記凹部のテーパ角度が９０度未満であることを特徴とするハンダバンプ付き電子部品。
第２９の態様：上記第２７または第２８の態様において、前記凹部が溝形態を有していることを特徴とするハンダバンプ付き電子部品。
第３０の態様：上記第２７〜２９の態様のいずれかにおいて、前記凹部が、電子部品を貫通した形態となっていることを特徴とするハンダバンプ付き電子部品。
第３１の態様：上記第２７〜３０の態様のいずれかにおいて、前記凹部が、隣り合う電極の間の中央領域に形成されていることを特徴とするハンダバンプ付き電子部品。
第３２の態様：ハンダバンプ付き電子部品を製造する方法であって、
（１）複数の電極が表面に設けられている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記平板の表面には凹部が少なくとも１つ設けられており、前記工程（３）では、前記凹部が、前記電子部品の前記表面における前記電極が設けられていない表面領域と対向するように、前記平板を前記樹脂の表面に当接させ、また
前記工程（４）では、前記加熱に際して、前記樹脂内に気泡が前記凹部を起点として少なくとも発生し、前記気泡によって前記ハンダ粉が移動して前記電極上に集合する、製造方法。
【実施例】
【００８６】
実施例１
実施例１では、それぞれの表面に凹部が設けられている２つの電子部品を用いて、電子部品実装体を製造した。具体的には、実施形態１に記載の電子部品実装体の製造方法に従い、図３（ｅ）に示すような電子部品実装体を作製した。【００８７】
第一の電子部品として１０ｍｍ×１０ｍｍの回路基板（ビルドアップ基板、電極１００μｍφ、ピッチ２００μｍ、電極数５ｘ５＝２５個）、第二の電子部品として半導体ＴＥＧチップ（電極１００μｍφ、ピッチ２００μｍ、電極数１０ｘ１０＝２５個）を用意した。ここで、回路基板は、表面領域に図１４に示すようなパターンの凹部が設けられているものを用意した。かかる凹部は回路基板作製プロセス中にレーザ加工によって設けたものである。用いたレーザ加工機は、ＹＡＧレーザー（松下電器産業株式会社にて制御部作製品、レーザー波長３５５ｎｍ）。凹部のサイズは表面側が５０μｍφ、底側が４０μｍ、深さ１００μｍの円錐台形であった。半導体ＴＥＧチップには凹部を設けていない。【００８８】
回路基板に塗布するハンダ樹脂混合物としては、ビスフェノールＦ型エポキシ系樹脂（エピコート８０６、ジャパンエポキシレジン社製）とイミダゾール系硬化剤（四国化成社製）との混合物から成る樹脂に対して、ハンダ粉としてＳｎＡｇＣｕ（粒径３０μｍ）および気泡発生物質としてジエチレングリコールジメチルエーテル（和光純薬社製）を混錬したものを用いた（樹脂：５７ｗｔ％、ハンダ粉：４０ｗｔ％、気泡発生物質：３ｗｔ％）。【００８９】
まず、図３（ｂ）に示すように、ハンダ樹脂混合物３を第一の電子部品１である回路基板に塗布した後、図３（ｃ）に示すように第二の電子部品２である半導体を回路基板上に位置決めして搭載した。即ち、回路基板の電極と半導体の電極とが互いに対向するように配置した。この状態で回路基板と半導体ＴＥＧチップを２５０℃にまで加熱し、気泡発生剤を沸騰させて気泡を発生させた。【００９０】
発生した気泡が樹脂中を移動するのに伴って、ハンダ粉が電極間に自己集合し、結果的にハンダ接続部が形成された。その後、更に２００℃で加熱を継続して行うことによって樹脂を硬化させて半導体と回路基板とを相互に固定化した（加熱時間は合計１０分間）。これにより、図３（ｅ）に示すような電子部品実装体を得ることができた。【００９１】
実施例２
実施例２では、第一の電子部品および第二の電子部品として共に回路基板を用いたこと以外は、実施例１と同様の材料、部材および手法で電子部品実装体を作製した。つまり、実施例１と同様、図３（ａ）〜（ｅ）に示すような工程でもって、図３（ｅ）に示すような電子部品実装体を作成した。尚、回路基板は、実施例１と同じ仕様を有するものであるが、凹部は、回路基板表面にレジスト膜を設けることで底辺５０μｍ角、深さ２０μｍ四角錐形状となるようにした。【００９２】
かかる実施例２では、回路基板を２４０℃にまで加熱した後、その温度条件を３０秒間維持することによって、ハンダ粉を電極間に自己集合させてハンダ接続部を形成した。その後、更に１５０℃の温度条件の下、回路基板を１時間加熱することで樹脂を更に硬化させて回路基板同士を固定化させ、図３（ｅ）に示すような電子部品実装体を得た。【００９３】
実施例３
実施例３では、凹部が表面に設けられている回路基板を用いてハンダバンプ付き電子部品を製造した。即ち、図４に示すような工程でハンダバンプ付き電子部品を製造した。【００９４】
回路基板に塗布するハンダ樹脂混合物としては、シリコーン系樹脂（メチルフェニルシリコーンオイル、ＫＦ５４、信越シリコーン社製）から成る樹脂に対して、ハンダ粉としてＳｎＡｇＣｕ（粒径１７μｍ）および気泡発生物質としてジエチレングリコールジメチルエーテル（和光純薬社製）を混錬したものを用いた（樹脂：５５ｗｔ％、ハンダ粉：４０ｗｔ％、気泡発生物質：５ｗｔ％）。回路基板は、実施例１と同様の仕様を有するものを用いた。また、平板として透明なガラス板
（１０ｍｍ×１０ｍｍ×１ｍｍt、松浪ガラス社製）を用いた。【００９５】
まず、図４（ｂ）に示すように、ハンダ樹脂混合物を回路基板に塗布した後、図４（ｃ）に示すようにガラス板を樹脂表面に当接させた。この当接状態を維持して回路基板とガラス板を２４０℃にまで加熱した後、その温度条件を３０秒間維持することによって、気泡発生剤を沸騰させて気泡を発生させた。【００９６】
発生した気泡が樹脂中を移動するのに伴って、ハンダ粉が電極上に自己集合し、結果的にハンダバンプが形成された。尚、その際、透明なガラス板の上方側から気泡の発生状況を観察した。ハンダバンプを形成した後は、ガラス板を樹脂表面から取り外し、イソプロピルアルコールでもって樹脂成分を洗浄・除去することによって、図４（ｆ）に示すようなハンダバンプ付き電子部品を得た。【００９７】
実施例４
実施例４では、凹部が表面に設けられている平板を用いてハンダバンプ付き電子部品を製造した。即ち、図５に示すような工程でハンダバンプ付き電子部品を製造した。【００９８】
平板としては、透明なガラス板
（１０ｍｍ×１０ｍｍ×１ｍｍt、松浪ガラス社製）に図１５（ａ）および（ｂ）に示すようなパターンの凹部が設けられたものを用いた。尚、かかる凹部は、ダイサー（ＤＩＳＣＯ社製、型式ＤＡＤ５２０）による機械加工によって設けた。溝の断面サイズは、表面側が３０μｍφ、底側が１５μｍ、深さ２０μｍの円錐台形であった。【００９９】
電子部品としては、実施例１で用いた回路基板と同様の仕様のものを用意した。但し、実施例４の回路基板には凹部を設けなかった。ハンダ樹脂混合物としては実施例３と同様のものを用いた。【０１００】
まず、図５（ｂ）に示すように、ハンダ樹脂混合物を回路基板に塗布した後、図５（ｃ）に示すようにガラス板を樹脂表面に当接させた。この際、ガラス板の凹部が回路基板の電極無配置表面と対向するようにガラス板を樹脂表面に当接させた。この当接状態を維持しつつ回路基板とガラス板を２４０℃にまで加熱した後、その温度条件を３０秒間維持することによって、気泡発生剤を沸騰させて気泡を発生させた。【０１０１】
発生した気泡が樹脂中を移動するのに伴って、ハンダ粉が電極上に自己集合し、結果的にハンダバンプが形成された。尚、その際、透明なガラス板の上方側から気泡の発生状況を観察した。ハンダバンプを形成した後は、ガラス板を樹脂表面から取り外し、イソプロピルアルコールでもって樹脂成分を洗浄・除去することによって、図５（ｆ）に示すようなハンダバンプ付き電子部品を得た。【０１０２】
比較例１
比較例１では、表面に凹部が設けられていない電子部品を用いて、電子部品実装体を製造した。【０１０３】
具体的には、表面に凹部を有さない電子部品を用いたこと以外は、実施例１の部材および製造プロセスに従い、図３（ｅ）に示すような電子部品実装体を作製した。換言すれば、回路基板および半導体ＴＥＧチップのどちらにも気泡を発生させるための凹部が設けられていないことが実施例１と相違する点である。【０１０４】
比較例２
比較例２では、表面に凹部が設けられていない電子部品を用いて、ハンダバンプ付き電子部品を製造した。【０１０５】
具体的には、表面に凹部を有さない電子部品および平板を用いたこと以外は、実施例３の部材および実装プロセスに従い、図４（ｆ）に示すようなハンダバンプ付き電子部品を作製した。換言すれば、回路基板および平板のどちらにも気泡を発生させるための凹部を設けていないことが実施例３と相違する点である。この比較例では、加熱操作時に透明な平板を介して気泡の発生状況を観察した。【０１０６】
（結果）
実施例１および実施例２で作製した電子部品実装体のハンダ接続部をＸ線および断面観察したところ、複数のハンダ接続部がより均一に形成されていることが確認できた。また、ハンダ樹脂混合物に含有される全てのハンダ粉が自己集合しており、電極以外の場所に残存しているハンダ粉は確認できなかった。一方、比較例１で作製した電子部品実装体では、多くの電極にハンダが自己集合しているのが確認できたが、一部の電極において、ハンダの集合率が悪く、未濡れとなっていた。更に、比較例１では、電極以外の場所にも少しながら未濡れのハンダ粉の残渣が確認された。【０１０７】
実施例３、実施例４および比較例２で作製したハンダバンプ付き電子部品のハンダバンプ高さを測長した。その結果、実施例３では、平均バンプ高さ４０μｍ±１０μｍ、実施例４では平均バンプ高さ５０μｍ±７μｍ、比較例２では平均バンプ高さ３０μ±２０μｍであった。即ち、実施例３および実施例４では比較例２よりも高さのバラツキの少ないハンダバンプが形成されていることを確認できた。【０１０８】
また、気泡の発生状況を平板の上方から観察した結果において、比較例１ではハンダ樹脂混合物を塗布した部分全体から気泡が発生しており、特に電極付近から多く発生していることが確認された。そのため、発生した気泡が電極付近に滞在する時間が長いように見受けられた。【０１０９】
その一方、実施例１および実施例２では、凹部付近から主に気泡が発生し、樹脂およびハンダ粉が効率よく電極間に自己集合しているのが確認できた。【０１１０】
以上より、気泡を発生させるための凹部を電子部品あるいは平板の所望の位置に配置することで、気泡発生を制御することができ、効率よくハンダ粉を自己集合させることができ、生産性の向上を達成できるだけでなく、電子部品実装体およびハンダバンプ付き電子部品の品質向上を達成できることを確認することができた。
【産業上の利用可能性】
【０１１１】
本発明によれば、次世代ＬＳＩのフリップチップ実装や基板間接続などに適用可能な、生産性及び接続信頼性の高い電子部品実装体およびハンダバンプ付き電子部品の製造方法が供される。
【図１】
2008139701.tif 000005
【図２】
2008139701.tif 000006
【図３】
2008139701.tif 000007
【図４】
2008139701.tif 000008
【図５】
2008139701.tif 000009
【図６】
2008139701.tif 000010
【図７】
2008139701.tif 000011
【図８】
2008139701.tif 000012
【図９】
2008139701.tif 000013
【図１０】
2008139701.tif 000014
【図１１】
2008139701.tif 000015
【図１２】
2008139701.tif 000016
【図１３】
2008139701.tif 000017
【図１４】
2008139701.tif 000018
【図１５】
2008139701.tif 000019
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記樹脂内に気泡が前記凹部を起点として少なくとも発生し、前記気泡によって前記ハンダ粉が移動して前記電極ａ，ｂ上に集合する、製造方法。
【請求項２】
前記凹部がテーパ形状を有し、前記凹部のテーパ角度が９０度未満であることを特徴とする、請求項１に記載の製造方法。
【請求項３】
前記凹部が溝形態を有していることを特徴とする、請求項１に記載の製造方法。
【請求項４】
前記気泡が、第一の電子部品および／または第二の電子部品に含まれているガス発生物質に起因して生じることを特徴とする、請求項１に記載の製造方法。
【請求項５】
前記気泡が、前記工程（２）で用いる樹脂に含まれているガス発生物質に起因して生じることを特徴とする、請求項１に記載の製造方法。
【請求項６】
（削除）
【請求項７】
（削除）
【請求項８】
（削除）
【請求項９】
（削除）
【請求項１０】
ハンダバンプ付き電子部品を製造する方法であって、
（１）複数の電極が表面に設けられている電子部品であって、前記表面（但し、複数の電極が設けられている表面領域を除く）に少なくとも１つの凹部が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記工程（４）では、前記加熱に際して、前記樹脂内に気泡が前記凹部を起点として少なくとも発生し、前記気泡によって前記ハンダ粉が移動して前記電極上に集合する、製造方法。
【請求項１１】
前記凹部がテーパ形状を有し、前記凹部のテーパ角度が９０度未満であることを特徴とする、請求項１０に記載の製造方法。
【請求項１２】
前記凹部が溝形態を有していることを特徴とする、請求項１０に記載の製造方法。
【請求項１３】
前記平板の表面に少なくとも１つの凹部が設けられており、前記工程（３）では、平板の凹部が、電子部品の表面における電極が設けられていない表面領域と対向するように、前記平板を前記樹脂の表面に当接させることを特徴とする、請求項１０に記載の製造方法。
【請求項１４】
前記気泡が、電子部品に含まれているガス発生物質に起因して生じることを特徴とする、請求項１０に記載の製造方法。
【請求項１５】
前記気泡が、前記工程（２）で用いる樹脂に含まれているガス発生物質に起因して生じることを特徴とする、請求項１０に記載の製造方法。
【請求項１６】
（削除）
【請求項１７】
（削除）
【請求項１８】
（削除）
【請求項１９】
（削除）
【請求項２０】
（削除）
【手続補正書】
【提出日】平成21年4月9日(2009.4.9)
【手続補正１】
【補正対象書類名】明細書
【補正対象項目名】全文
【補正方法】変更
【補正の内容】
【発明の詳細な説明】
【技術分野】
【０００１】
本発明は、電子部品実装体およびハンダバンプ付き電子部品並びにそれらの製造方法に関する。より詳細には、本発明は、電子部品の表面に凹部が設けられていることを特徴とする電子部品実装体およびハンダバンプ付き電子部品に関し、また、表面に凹部が設けられた電子部品を用いて、電子部品実装体およびハンダバンプ付き電子部品を製造する方法にも関する。
【背景技術】
【０００２】
近年、電子機器に使用される半導体集積回路（ＬＳＩ）の高密度および高集積化に伴ってＬＳＩチップの電極の多ピンおよび狭ピッチ化が急速に進んでいる。これらＬＳＩチップの回路基板への実装には、配線遅延を少なくするために、フリップチップ実装が広く用いられている。そして、かかるフリップチップ実装においては、ＬＳＩチップの電極上にハンダバンプを形成し、当該ハンダバンプを介して回路基板上に形成された電極とＬＳＩチップの電極とを一括接合するのが一般的である。
【０００３】
しかしながら、電極数が５０００を超えるような次世代ＬＳＩを回路基板に実装するためには、１００μｍ以下の狭ピッチに対応したバンプを形成する必要があるが、現在のハンダバンプ形成技術では、それに適応することが難しい。また、電極数に応じて多数のバンプを形成する必要があるので、低コスト化を図るためにはチップ当たりの搭載タクトを短縮する必要がある。
【０００４】
従来、バンプの形成技術としてはメッキ法やスクリ−ン印刷法などが開発されている。メッキ法は狭ピッチには適するものの、工程が複雑になる点や生産性の点で問題がある。また、スクリーン印刷法は生産性に優れているが、マスクを用いる点で狭ピッチ化には適していない。
【０００５】
こうした中、最近ではＬＳＩチップまたは回路基板の電極上にハンダバンプを選択的に形成する技術がいくつか開発されている。これらの技術は微細バンプの形成に適しているだけでなくバンプの一括形成ができるので生産性にも優れているので、次世代ＬＳＩの回路基板への実装に適応可能な技術として注目されている。
【０００６】
その一つにソルダーペースト法と呼ばれる技術（例えば、特許文献１参照）がある。この技術は、金属粒子とフラックスとの混合物によるソルダーペーストを、表面に電極が形成された基板上にベタ塗りし、基板を加熱することによって金属粒子を溶融させ、濡れ性により電極上にハンダバンプを選択的に形成させるものである。
【０００７】
また、スーパーソルダー法と呼ばれる技術（例えば、特許文献２参照）も存在している。このスーパーソルダー法では、有機酸鉛塩および金属錫を主要成分とするペースト状組成物（化学反応析出型ハンダ）を電極が形成された基板上にベタ塗りし、次いで、基板を加熱することによってＰｂとＳｎの置換反応を起こさせ、Ｐｂ／Ｓｎの合金を基板の電極上に選択的に析出させている。
【０００８】
しかしながら、ソルダーペースト法およびスーパーソルダー法は、双方ともペースト状組成物を基板上に塗布によって供給するので、塗布された組成物の局所的な厚みおよび濃度にバラツキが生じる。その結果、電極ごとのハンダ析出量が異なり、均一な高さのバンプを得ることができない。また、ソルダーペースト法およびスーパーソルダー法は、電極に起因して凹凸を有する回路基板面（電極部分が凸部となり、電極が形成されていない領域が凹部となる）に対してペースト状組成物を塗布して供給するので、凸部となる電極上には、十分なハンダ量を供給することができない。その結果、フリップチップ実装で必要とされる所望のバンプ高さを得ることが難しい。
【０００９】
また、従来のバンプ形成技術を用いたフリップチップ実装では、バンプが形成された回路基板に半導体チップを搭載した後、半導体チップを回路基板に固定するために、アンダーフィルと呼ばれる樹脂を、半導体チップと回路基板との間に注入する工程が付加的に必要とされている。
【００１０】
そこで、半導体チップと回路基板の対向する電極間との電気的接続を行うに際して、半導体チップの回路基板への固定を同時に行う方法が開発されている。例えば、特許文献３に開示されている方法では、異方性導電材料を用いてフリップチップ実装を行っている。これは、回路基板と半導体チップとの間に、導電粒子を含有させた熱硬化性樹脂を供給し、半導体チップを加圧すると同時に熱硬化性樹脂を加熱することによって、半導体チップの電極と回路基板の電極との間を電気的に接続すると共に、半導体チップを回路基板に固定させている。尚、これらの異方性導電材料は、半導体チップと回路基板との接続だけでなく、回路基板−回路基板間の接続などにも利用されている。
【００１１】
しかしながら、上述した異方性導電材料を用いたフリップチップ実装および基板間接続では、導電粒子を介した機械的接触により電極間の電気的導通を得ているので、安定した導通状態を得ることは難しい。
【００１２】
即ち、異方性導電材料を用いたフリップチップ実装は、電極数が５０００を超えるような次世代ＬＳＩチップに対しては生産性や信頼性の点で解決すべき課題を多く残しているといえる。同様に、回路基板−回路基板間の接続においても、狭ピッチ、多ピン接続および高信頼性が要求されつつあり、その点で同様の課題を有しているといえる。
【００１３】
最近では、次世代ＬＳＩチップに適応可能なフリップチップ実装法およびハンダバンプ形成法に関して、ハンダ自己集合方法を用いてハンダ接続部やハンダバンプを形成する新規な方法が提案されている（例えば、特許文献４および特許文献５参照）。この方法では、ハンダ粉を電極上に自己集合させることによってハンダ接続部やハンダバンプを形成している。
【先行技術文献】
【特許文献】
【００１４】
【特許文献１】特開２０００−９４１７９号公報
【特許文献２】特開平１−１５７７９６号公報
【特許文献３】特開２０００−３３２０５５号公報
【特許文献４】特開２００６−１００７７５号公報
【特許文献５】特開２００６−１１４８６５号公報
【特許文献６】特開２００４−２６０１３１号公報
【非特許文献】
【００１５】
【非特許文献１】10th Symposium on "Microjoining and Assembly Technology in Electronics" February 5- 6, 2004, pp.183-188
【非特許文献２】9th Symposium on "Microjoining and Assembly Technology in Electronics" February 6- 7, 2003, pp.115-120
【発明の概要】
【発明が解決しようとする課題】
【００１６】
図１および図２を参照して、気泡を利用したハンダ自己集合法のメカニズムについて説明する。図１は、電子部品１および電子部品２の電極間にハンダ接続部８を形成する際の自己集合メカニズムを模式的に表しており、図２は、電子部品１の電極６上にハンダバンプ９を形成する際の自己集合メカニズムを模式的に表している。図１および図２の左側に示すように、樹脂７は、加熱で生じる気泡１０に基づく応力に起因して、電子部品１および２の電極６間（図１の場合）または電子部品１の電極６上（図２の場合）に押しやられるように移動する。これは、樹脂の表面張力に起因して、樹脂が電極間または電極上のより狭い空間に存在している方が安定となるからである。樹脂７の移動に伴って、樹脂７内に含まれるハンダ粉４も電極６間（図１の場合）または電極６上（図２の場合）へと移動することになり、ハンダ粉４が自己集合することになる。最終的には、ハンダ粉４が電極６に濡れ広がることによって、ハンダ接続部８（図１の右側）またはハンダバンプ９（図２の右側）が形成されることになる。
【００１７】
ハンダ自己集合法においては、気泡の発生状況はハンダ接続部やハンダバンプの出来映えに大きな影響をもたらす。気泡は適応範囲において均一に発生することが重要であるが、上記メカニズムのため、電極上での気泡の滞在時間が短い方が良い。ハンダ樹脂混合物から気泡が発生する場合、電子部品の電極上でも気泡が発生することが予想される。ハンダ粉をより高効率に自己集合させるためにはこれらの制御が重要であり、より均一なハンダ接続部あるいはハンダバンプを形成するためには新たな工夫が必要である。同様に電子部品から気泡が発生する場合においても電極付近から気泡が発生することが多く、同様の状況である。
【課題を解決するための手段】
【００１８】
本発明者らは、上記課題を解決すべく鋭意検討した結果、以下の発明を完成させた。かかる課題を解決する本発明は、
第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部（または窪み、切欠き部もしくは貫通孔）が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記工程（２）で供給された樹脂内に気泡が前記凹部を起点として少なくとも発生し、発生した気泡によってハンダ粉が移動して電極ａ,ｂ上に集合する、製造方法である。この製造方法では、樹脂内のハンダ粉（または溶融したハンダ）がより高効率に電極間に自己集合するように気泡の発生箇所が制御されており、より均一なハンダ接続部を得ることができる。
【００１９】
また、同様に、上記課題を解決するもう１つの本発明は、ハンダバンプ付き電子部品を製造する方法であって、
（１）複数の電極が表面に設けられている電子部品であって、前記表面（但し、複数の電極が設けられている表面領域を除く）に少なくとも１つの凹部（または窪み、切欠き部もしくは貫通孔）が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）平板を前記樹脂の表面に当接させた状態で、電子部品および／または平板を加熱し、ハンダ粉から電極上にハンダバンプを形成する工程
を含んでおり、
前記工程（４）では、前記加熱に際して、前記工程（２）で供給された樹脂内に気泡が前記凹部を起点として少なくとも発生し、発生した気泡によってハンダ粉が移動して電極上に集合する、製造方法である。かかる製造方法では、樹脂内のハンダ粉（または溶融したハンダ）がより高効率に電極上へと自己集合するように気泡の発生箇所が制御されており、より均一なハンダバンプを得ることができる。
【００２０】
ここで、本明細書でハンダ粉に関して用いる「自己集合」とは、ハンダ粉が樹脂中に均一分散しているハンダ樹脂混合物を、ハンダ接続部またはハンダバンプを形成したい箇所に一様に塗布し、加熱などの所定の工程を経た後、所望の電極部分にハンダ接続部またはハンダバンプを形成することを意味しており、ハンダ粉が電極間または電極上に集合する形態は、どのような形態であっても構わないことに留意されたい。
【００２１】
また、本明細書で用いる「凹部から気泡が発生する」または「凹部を起点として気泡が発生する」とは、凹部から優先的又はより多く気泡が発生することを実質的に意味しており、必ずしも全ての気泡が凹部から発生することを意図していない。但し、全ての気泡が凹部から発生する形態が好ましいといえる。
【００２２】
更に、本明細書にいう「凹部」は、気泡を発生させるために意図的に電子部品または平板に設けたものであり、電子部品または平板の製造過程などに起因して不可避的または偶発的に形成されたキズなどを意味していないことに留意されたい。
【００２３】
上述の電子部品実装体の製造方法およびハンダバンプ付き電子部品の製造方法は、双方とも、表面（電極が設けられている表面領域を除く）に凹部が設けられている電子部品を使用していることを特徴としている。かかる特徴を有しているために、加熱に際して生じる気泡が少なくとも凹部を起点に生じることになり、気泡の発生を任意に制御することができる。好ましくは、凹部はテーパ形状を有しており、そのようなテーパ形状の凹部のテーパ角度が９０度未満となっている。
【００２４】
ある好適な形態では、凹部が連続的に形成され、凹部が長尺状の溝形態を有している（換言すれば、連続的な窪みが表面に形成されている）。例えば溝形状の凹部が電子部品の縁と平行となるように設けられている。別の好適な形態では、凹部が電子部品をその厚み方向に貫通した形態となっており、上述の電子部品実装体の製造方法の場合、凹部が第一の電子部品および／または第二の電子部品を貫通した形態となっている。更に別の好適な形態では、凹部が、隣り合う電極の間の中央領域（即ち、隣り合う電極から相互に略等しい距離離隔した領域）に形成されており、上述の電子部品実装体の製造方法の場合、隣り合う電極ａの間の中央領域および／または隣り合う電極ｂの中央領域に凹部が形成されている。
【００２５】
ある好適な形態では、レーザ加工等の手段によって電子部品の表面に凹部が形成されており、上述の電子部品実装体の製造方法の場合、かかる手段によって第一の電子部品の表面Ａおよび／または第二の電子部品の表面Ｂに凹部が形成される。
【００２６】
ある好適な形態では、気泡は、電子部品に含まれているガス発生物質に起因して生じ、上述の電子部品実装体の製造方法の場合、第一の電子部品および／または第二の電子部品に含まれているガス発生物質に起因して気泡が生じる。また、ある好適な形態では、気泡は、工程（２）で用いる樹脂に含まれているガス発生物質に起因して生じる。ガス発生物質は、好ましくは、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の沸騰型のガス発生物質である。あるいは、ガス発生物質は、好ましくは、水酸化アルミニウム、ドーソナイト、メタホウ酸アンモニウム、メタホウ酸バリウム、アゾジカルボンアミド（ＡＤＣＡ）、炭酸水素ナトリウム、水酸化アルミニウム、アルミン酸カルシウム、ホウ酸、Ｎ，Ｎ’−ジニトロソペンタメチレンテトラミン（ＤＰＴ）および４，４’−オキシビス（ベンゼンスルホニルヒドラジド）（ＯＢＳＨ）から成る群から選択される少なくとも１種以上の分解型のガス発生物質である。沸騰型のガス発生物質および分解型のガス発生物質の双方のガス発生物質を含んだ形態であってもかまわない。また、そのような沸騰型のガス発生物質および／または分解型のガス発生物質が電子部品と樹脂との双方に含有されていてもよい。
【００２７】
尚、上述のハンダバンプ付き電子部品の製造方法は、電子部品に凹部が設けられているが、電子部品の表面ではなく平板の表面にのみ凹部が設けられる形態であっても同様に、凹部から発生する気泡によってハンダ粉をより高効率に電極上へと自己集させることができ、より均一なハンダバンプを得ることができる。この場合、ハンダバンプ付き電子部品の製造方法は、
（１）複数の電極が表面に設けられている電子部品を用意する工程、
（２） 電子部品の前記表面に対して、ハンダ粉を含んで成る樹脂を供給する工程、
（３）前記工程（２）で供給された樹脂の表面に対して平板を当接させる工程、ならびに
（４）平板を前記樹脂の表面に当接させた状態で、電子部品および／または平板を加熱し、ハンダ粉から電極上にハンダバンプを形成する工程
を含んでおり、
平板の表面に凹部が少なくとも１つ設けられており、前記工程（３）では、平板の凹部が、電子部品の表面における電極が設けられていない表面領域と対向するように、平板を前記樹脂の表面に当接させ、また
前記工程（４）では、前記加熱に際して、樹脂内に気泡が凹部を起点として少なくとも発生し、発生した気泡によってハンダ粉が移動して電極上に集合することを特徴としている。
【００２８】
本発明では、電子部品の表面に少なくとも１つの凹部が設けられた電子部品実装体も供される。かかる電子部品実装体は、
複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部（または窪み、切欠き部もしくは貫通孔）が少なくとも１つ形成されていることを特徴とする電子部品実装体である。
【００２９】
また、本発明では、電子部品の表面に少なくとも１つの凹部が設けられたハンダバンプ付き電子部品も供される。かかるハンダバンプ付き電子部品は、
複数の電極を表面に有する電子部品、および
前記複数の電極上に形成された複数のハンダバンプ
を有して成り、
前記電子部品の前記表面（但し、複数の電極が設けられている表面領域を除く）には凹部（または窪み、切欠き部もしくは貫通孔）が少なくとも１つ形成されていることを特徴とするハンダバンプ付き電子部品である。
【００３０】
ある好適な形態では、凹部はテーパ形状を有しており、そのようなテーパ形状の凹部のテーパ角度が９０度未満となっている。また、ある好適な形態では、凹部が連続的に形成され、凹部が長尺状の溝形態を有している。例えば溝形状の凹部が電子部品の縁と平行となるように設けられている。別の好適な形態では、凹部が電子部品をその厚み方向に貫通した形態となっており、上述の電子部品実装体の場合、凹部が第一の電子部品および／または第二の電子部品を貫通した形態となっている。更に別の好適な形態では、凹部が、隣り合う電極の間の中央領域（即ち、隣り合う電極から相互に略等しい距離離隔した領域）に形成されており、上述の電子部品実装体の場合、隣り合う電極ａの間の中央領域および／または隣り合う電極ｂの中央領域に凹部が形成されている。
【発明の効果】
【００３１】
本発明の電子部品実装体およびハンダバンプ付き電子部品の製造方法では、加熱に際して気泡の少なくとも一部が凹部を起点として発生する。従って、かかる気泡の発生によって樹脂中のハンダ粉の移動が促進される。また、気泡が電極形成領域から離れた箇所で発生するので、気泡の電極間または電極上における滞留が抑制されることになり、結果的に、ハンダ粉をより高効率に電極間または電極上に移動・集合させることができる。即ち、単に濡れ性だけを利用して電極間または電極上にハンダ粉を自己集合させるのに比べて、より効率よく電極間または電極上にハンダ粉を自己集合させることができる。また、そのようにハンダ粉を効果的に移動・集合させることができるので、加熱時間および／または加熱温度も低減され得ると共に、適量のハンダ粉でもってハンダ接続部またはハンダバンプを形成できるという効果も奏される。
【００３２】
更に、このように気泡の発生起点が制御されているので、ハンダ粉の電極間または電極上への移動・集合がより均一に行われることになり、結果的に、得られる電子部品実装体のハンダ接続部およびハンダバンプ付き電子部品のハンダバンプがより均一で良好なものとなる。
【図面の簡単な説明】
【００３３】
【図１】図１は、ハンダ接続部を形成する際のハンダ自己集合法のメカニズムを解説するための模式的な断面図。
【図２】図２は、ハンダバンプを形成する際のハンダ自己集合法のメカニズムを解説するための模式的な断面図。
【図３】図３（ａ）〜（ｅ）は、凹部を設けた電子部品を用いて電子部品実装体を製造する方法を示した工程断面図。
【図４】図４（ａ）〜（ｆ）は、凹部を設けた電子部品を用いてハンダバンプ付き電子部品を製造する方法を示した工程断面図。
【図５】図５（ａ）〜（ｆ）は、凹部を設けた平板を用いてハンダバンプ付き電子部品を製造する方法を示した工程断面図。
【図６】図６（ａ）〜（ｃ）は、発生する泡の種々の形態を模式的に示した図。
【図７】図７（ａ）〜（ｃ）は、それぞれ図６（ａ）〜（ｃ）に示す泡を発生させるのに必要なエネルギーＵ（ｒ）を示すグラフ（泡の半径ｒとＵ（ｒ）との関係を表すグラフ）。
【図８】図８（ａ）および（ｂ）は、電極が設けられた電子部品（凹部を有していない電子部品）における泡の発生状況を模式的に示した図、また、図８（ｃ）は、電極および凹部が設けられた電子部品における泡の発生状況を模式的に示した図。
【図９】図９（ａ）は、凹部のテーパ角度および寸法を模式的に示した図（断面図）、また、図９（ｂ）は、凹部が曲面状または曲線形状に形成されている場合のテーパ角度の求め方を模式的に示した図（断面図）。
【図１０】図１０は、貫通した形態の凹部を模式的に示した図。
【図１１】図１１（ａ）〜（ｆ）は、凹部の種々の配置形態・構成形態を模式的に示した電子部品の上面図。
【図１２】図１２（ａ）〜（ｄ）は、平板に形成される凹部の種々の配置形態・構成形態を模式的に示した平板の上面図。
【図１３】図１３（ａ）〜（ｃ）は、本発明のハンダバンプ付き電子部品を用いて、電子部品実装体を作製する場合の実装方法を示した工程断面図。
【図１４】図１４は、実施例１で用いた凹部を設けた回路基板を模式的に示した上面図。
【図１５】図１５（ａ）および（ｂ）は、実施例３で用いた凹部を設けた平板を模式的に示した上面図および側面図、また、図１５（ｃ）は、回路基板上に搭載した実施例３の平板の上面透視図。
【発明を実施するための形態】
【００３４】
以下、本発明の実施形態について、図面を参照しながら説明する。図面においては、説明の簡略化のため実質的に同一の機能を有する構成要素は同一の参照符号で示す。
【００３５】
（実施形態１）
図３（ａ）〜（ｅ）を参照して、本発明の実施形態１における電子部品実装体の製造方法を説明する。まず、図３（ａ）に示すように、表面Ａに複数の電極ａ（６）を有して成る第一の電子部品１および表面Ｂに複数の電極ｂ（６）を有して成る第二の電子部品２を用意する。この第一の電子部品１の表面Ａ（但し、複数の電極ａ（６）が設けられている表面領域は除く）には、少なくとも１つの凹部５が設けられている。同様に、第二の電子部品２の表面Ｂ（但し、複数の電極ｂ（６）が設けられている表面領域は除く）には、少なくとも１つの凹部５が設けられている。
【００３６】
引き続いて、図３（ｂ）に示すように、複数の電極ａ（６）が形成された第一の電子部品１の表面Ａに対して、樹脂７およびハンダ粉４を含んで成る樹脂組成物３を供給する（例えば塗布する）。
【００３７】
次いで、図３（ｃ）に示すように、第一の電子部品１の複数の電極ａ（６）と第２電子部品２の複数の電極ｂ（６）とが相互に対向するように、第二の電子部品２を、第一の電子部品１上に供給された樹脂組成物３の表面に当接させる。
【００３８】
次いで、第二の電子部品２を樹脂組成物３の表面に当接させた状態で、第一の電子部品１および／または第二の電子部品２を加熱する。後ほど詳細に説明するが、ガス発生物質が、第一の電子部品１および／または第二の電子部品２内に含まれていたり、あるいは、そのようなガス発生物質が樹脂組成物３中に予め仕込まれていたりするので、加熱に際して気泡が発生することになる。ここで、第一の電子部品１の表面Ａおよび第二の電子部品２の表面Ｂには凹部が設けられているので、図３（ｄ）に示すように、その凹部を起点として気泡が発生する（凹部から気泡が発生する物理現象については後述する）。そして、凹部を起点に発生する気泡によって、樹脂７およびそれに含まれるハンダ粉４の移動が促進されることになる。ここで、図示するように、凹部はあくまでも隣接する電極の間の表面領域に設けられており、電極（ａ，ｂ）から離れた箇所に位置しているので、発生する気泡が電極ａと電極ｂとの電極間には滞留しにくくなっている。その結果、電極ａと電極ｂとの間の領域にハンダ粉４が集合し易くなっている。そして、電極ａと電極ｂとの間に移動してきたハンダ粉４は、その濡れ性に起因して電極ａおよび電極ｂ上に均一に濡れ広がることになる。別の見方をすれば、凹部から発生した気泡が樹脂中を効果的に移動することによって、ハンダ粉の移動が効果的に促進され、その結果、ハンダ粉同士の均一な結合が促進されているともいえる。最終的には、成長したハンダが冷却されることによって、電極ａと電極ｂとの間にハンダ接続部８が形成される。以上より、第一の電子部品１の電極ａと第二の電子部品２の電極ｂとが電気的に接続された電子部品実装体が得られる（図３（ｅ）参照）。
【００３９】
（実施形態２）
次に、図４（ａ）〜（ｆ）を参照して、本発明の実施形態２におけるハンダバンプ付き電子部品の製造方法を説明する。まず、図４（ａ）に示すように、表面に複数の電極６を有して成る電子部品１を用意する。この電子部品１の表面（但し、複数の電極６が設けられている表面領域は除く）には、少なくとも１つの凹部５が設けられている。
【００４０】
引き続いて、図４（ｂ）に示すように、複数の電極６が形成された電子部品１の表面に対して、樹脂７およびハンダ粉４を含んで成る樹脂組成物３を供給する（例えば塗布する）。
【００４１】
次いで、図４（ｃ）に示すように、平板１２を、第一の電子部品１上に供給された樹脂組成物３の表面に当接させ、略密閉空間を形成する（このような形態から本発明では「平板」を「上蓋」とも呼ぶことができる）。そして、平板１２を樹脂組成物３の表面に当接させた状態で、平板１２および／または電子部品１を加熱する。後ほど詳細に説明するが、ガス発生物質が、電子部品１内に含まれていたり、あるいは、そのようなガス発生物質が樹脂組成物中に予め仕込まれていたりするので、加熱に際して気泡が発生することになる。ここで、電子部品１の表面には凹部が設けられているので、図４（ｄ）に示すように、その凹部を起点として気泡が発生する（凹部から気泡が発生する物理現象については後述する）。そして、凹部を起点に発生する気泡によって、樹脂７およびそれに含まれるハンダ粉４の移動が促進されることになる。ここで、図示するように、凹部はあくまでも隣接する電極の間の表面領域に設けられており、電極から離れた箇所に位置しているために、発生する気泡が電極上には滞留しにくくなっており、その結果、電極上へとハンダ粉４が集合し易くなっている。そして、電極上に移動してきたハンダ粉４は、その濡れ性に起因して電極上に濡れ広がることになる。別の見方をすれば、凹部から発生した気泡が樹脂中を効果的に移動することによって、ハンダ粉の移動が効果的に促進され、その結果、ハンダ粉同士の均一な結合が促進されているともいえる。最終的には、成長したハンダが冷却されることによって電極上にハンダバンプ９が形成される（図４（ｅ）参照）。次いで、平板１２を樹脂表面から離間させて（即ち、平板１２を樹脂表面から取り除いて）、樹脂１３を除去すれば（例えば、イソプロピルアルコール等の溶剤を用いて洗浄することによってハンダバンプ９の周囲の樹脂を除去することができる）、図４（ｆ）に示すようなハンダバンプ付き電子部品を得ることができる。
【００４２】
（実施形態３）
次に、実施形態３として、凹部が形成された平板を用いてハンダバンプ付き電子部品を製造する方法について説明する。かかる実施形態３の形態は、図５（ａ）〜（ｆ）に示している。特に記述がない限り、上述した実施形態２と同様であり、重複する説明は省略する。
【００４３】
実施形態３では、電子部品１の表面に凹部が設けられていないが、平板１２の表面に凹部５が設けられている。従って、加熱することによって、平板１２の凹部５を起点として気泡１０が発生することになる（図５（ｄ）参照）。そして、かかる凹部５を起点に発生する気泡によって、樹脂７およびそれに含まれるハンダ粉４の移動が促進される。ここで、図５（ｃ）〜（ｅ）に示すように、平板の凹部５が、電子部品１の表面における電極６が設けられていない表面領域と対向するように、平板１２を樹脂表面へと当接させることが好ましい。これにより、発生する気泡が電極から離れた箇所で滞留するようになるので、電極上に気泡が滞留しにくくなる。その結果、実施形態２の場合と同様、電極上へとハンダ粉４が集合し易くなり、最終的には、より均一なハンダバンプ９を得ることができる。
【００４４】
次に以下において、凹部から気泡が発生する物理現象について説明する。一般に、図６（ａ）に示すような球状の泡が液体中で発生する場合、エネルギーの観点からモデルを立ててみると、下記の式（１）の関係式が得られる。
【数１】
2008139701.tif 000020
【００４５】
左辺のＵ（ｒ）は泡を発生させるのに必要なエネルギーである。右辺の前項Ｕ１(ｒ)は泡の「体積エネルギー」であり、右辺の後項Ｕ２（ｒ）は泡の「表面積エネルギー（または界面エネルギー）」である。
【００４６】
ここで、泡の「体積エネルギー」は負の項であるため、半径ｒの泡が有する体積エネルギーＵ１(ｒ)は
体積Ｖ＝４πｒ３ ／３に比例して小さくなり＝安定になると考えられる。即ち、泡が大きくなるほど、泡を発生させるのに必要とされるエネルギーが小さくなり、泡が安定して存在することを示している。
【００４７】
一方、泡の「表面積エネルギー」は正の項であるため、半径ｒの泡が有する表面積エネルギーＵ２（ｒ）は
表面積Ｓ＝４πｒ２に比例して大きく＝不安定になると考えられる。このことは、泡と液体との界面の面積が小さくなるほど、泡を発生させるのに必要とされるエネルギーが小さくなり、泡は安定して存在することになる。逆に泡が大きくなるほど、泡を発生させるのに必要なエネルギーが大きくなり泡が不安定化することを示している。
【００４８】
このような球状の泡に対するエネルギーＵ（ｒ）のグラフを図７（ａ）に示す。図示するグラフから、発生した泡の半径が０〜２ｂ／ａまでは、半径が増加するに従って泡の発生エネルギーが増加し、泡が不安定になることが分かる。即ち、この範囲で発生した泡はエネルギーをより小さくするために萎み、直ぐに消えてしまうことになる。その一方、半径が２ｂ／ａ以上の泡が発生した場合には、泡の半径が増大するに従い、エネルギーが小さくなり、泡が安定化する。即ち、泡が安定して膨らんでいくことになる。
【００４９】
このように、液体中に泡を発生させるためには、ある半径（＝臨界半径）以上の泡を発生させる必要があり、外部よりそのためのエネルギー（熱エネルギーなど）を得た時に初めて泡が発生することになる。
【００５０】
次に、図６（ｂ）に示すように壁面から泡が半球状に発生する場合について、エネルギーの観点からモデルを同様に立ててみると、下記の式（２）の関係式が得られる。
【数２】
2008139701.tif 000021
【００５１】
上記の式（２）の泡の発生エネルギーＵ（ｒ）のグラフを図７（ｂ）に示す。式（２）および図７（ｂ）から分かるように、萎まずに泡が発生するのに必要なエネルギーは、泡が球だった時と比べると、半分で良いことになる。このため、壁面から気泡が発生しやすいといえる。
【００５２】
本発明では、上述の原理を利用しており、より小さなエネルギーで気泡を発生させることが可能な工夫を施すことによって、所望の箇所から気泡を発生させている。具体的には、所望の壁面箇所に凹部を設けている。そのような凹部においては、例えば図６（ｃ）のような気泡が発生することが予想され、同体積の泡と比較して気−液接触界面がより小さくなり、上述の「表面積エネルギーＵ２（ｒ）」がより小さくなることが予想される。つまり、凹部から発生する泡のエネルギーは、液体中あるいは壁面から発生する泡のエネルギーよりも小さくなるといえ、結果的に、凹部を起点として泡が優先的に発生することになる。
【００５３】
本発明では、ハンダ粉がより高効率に電極間または電極上へと自己集合するように凹部を設けている。つまり、凹部を電子部品の表面（但し、電極が設けられている表面領域を除く）に設けている。ここで、凹部は電子部品の表面全体に設けてもよいが、電極の形状・配置パターンに応じて必要な部分にのみ設けても構わない。
【００５４】
以下では、本発明の電子部品実装体の製造方法および本発明のハンダバンプ付き電子部品の製造方法について更に詳細に説明する。尚、以下の説明は、特に言及しない限り、電子部品実装体の製造方法およびハンダバンプ付き電子部品の製造方法の双方について適用される。例えば、「電子部品」は、電子部品実装体の製造方法で用いる第一の電子部品および第二の電子部品だけでなく、ハンダバンプ付き電子部品の製造方法で用いる電子部品のことも意味している。
【００５５】
まず、図８〜図１０を参照することによって、凹部の好ましい形態について説明する。例えば、図８（ａ）に示すように電子部品の表面領域に電極が設けられている場合（凹部は存在していない）、電極部分が凸部分として存在してるため、電子部品表面と電極部分との端部領域から気泡が発生しやすいといえる（図８（ｂ）参照）。これは、電極側面と電子部品表面との成す角度が９０度であり、泡の発生エネルギーがより小さいことに起因している。従って、電子部品の表面に設けられた凹部で気泡を優先的に発生するためには、図８（ｃ）に示すように、凹部が９０度よりも小さいテーパ形状を有していることが好ましいといえる。これにより、電子部品表面と電極部分との端部領域で泡を発生させるのに必要なエネルギーよりも小さいエネルギーで気泡を凹部で発生させることが可能となる（つまり、上述のＵ２（ｒ）項を小さくすることができる）。より具体的には、図９（ａ）に示すように、凹部のテーパ角度αは、好ましくは９０度未満であり、より好ましくは、１０度以上８５度以下、更に好ましくは５０度以上８０度以下である。尚、凹部の断面形状は図９（ａ）に示すようなＶ字形状のみならず、Ｕ字形状のような曲線的であってもよい。更には、凹部内の面は平滑面であっても粗面であってもかまわない。凹部が曲面状または曲線形状に形成されている場合には、図９（ｂ）に示すように、ａ点とｃ点とを結ぶ直線と、ｂ点とｃ点とを結ぶ直線との成す角度が本発明でいうテーパ角度となる（ａ点,ｂ点：凹部の中央部を挟むように対向する表面端部点、ｃ点：ａ点およびｂ点から等距離にある底部中央点）。
【００５６】
凹部は、図１０に示すような貫通孔の形態であっても気泡を優先的に発生させる働きをするので、凹部が電子部品を貫通していてもよい。また、凹部は略円錐形、円錐台形または四角錐形であることが好ましい。そのような形状を凹部が有していると、凹部から発生する泡の体積と気−液界面との比を小さくできるためである。換言すれば、凹部を略円錐形、円錐台形または四角錐形とすると、電子部品表面と電極部分との端部領域から気泡が発生する場合よりも、気泡の発生エネルギーを小さくすることができ、凹部で気泡を優先的に発生させることが可能となる。ここで、例えば図９（ａ）の左側に示すような円錐形状の凹部の場合の寸法について説明する。凹部の幅Ｗ１（凹部の中央部を挟むように電子部品表面で対向する端部幅Ｗ１）は、電極ピッチにより、適切に選ぶのが良いが、電極間隔の９割以下１割以上であることが気泡発生や凹部を設ける上で好ましい。例えば、２００μｍピッチ（Ｌ／Ｓ＝１００／１００）であれば、Ｗ１が９０μｍ以下１０μｍ以上であることが好ましい。また、凹部の深さＤ１も電子部品の厚みにより、適切に選ぶのが良いが、好ましくは１００μｍ以下６μｍ以上、より好ましくは５０μｍ以下１０μｍ以上、或いは電子部品厚みの５０％以下５％以上であることが好ましい。また、図９（ａ）の右側に示すような円錐台形状の場合の寸法では、凹部の表面側の幅Ｗ２（凹部の中央部を挟むように電子部品表面で対向する端部幅Ｗ２）は、Ｗ１と同様、電極ピッチにより、適切に選ぶのが良いが、電極間隔の９割以下１割以上であることが気泡発生や凹部を設ける上で好ましく、凹部の深さＤ２も電子部品の厚みより、適切に選ぶのが良いが、好ましくは１００μｍ以下６μｍ以上、より好ましくは５０μｍ以下１０μｍ以上、或いは電子部品厚みの５０％以下５％以上であることが好ましい。これらの場合においても、Ｗ１とＤ１との関係、Ｗ２とＷ３（Ｗ２＞Ｗ３）とＤ２との関係で凹部の角度が９０度未満になることが好ましい。
【００５７】
気泡は、凹部の内部から発生する場合が多いが、凹部の縁部（即ち、図９（ｂ）で示すような凹部の場合ではａ点またはｂ点の箇所）から発生する場合もあり得る。
【００５８】
上述したように、ハンダ粉を電極間または電極上へと集合させる方法では、気泡の発生形態はハンダ接続部やハンダバンプの出来映えに大きな影響を与える。気泡は適応範囲にわたって均一に発生することが重要であるが、電極上での滞在時間は短い方が好ましい。その点を考慮して、本発明では、電極形成領域以外の表面領域に凹部を設けている。凹部の配置形態・構成形態の例としては、図１１（ａ）〜（ｆ）に示すような形態を挙げることができる。一般的に言うと、図１１（ａ）、（ｂ）および（ｄ）に示すように、隣り合う電極−電極間の中央領域に凹部を設けるのが好ましい。換言すれば、隣り合う電極から相互に等しい距離にある領域に凹部を設けることが好ましい。また、図１１（ｃ）に示すように、凹部を溝形態で設けてもよい。凹部が溝形態を有していると、発生した気泡が溝部分に沿って外部に排出されるため、より樹脂とハンダ粉が電極部分に集まりやすいという利点がある。また、ダイサーなどにより機械的加工で溝を設ける場合、加工が容易であるなどの利点を有する。尚、図１１に示す形態は、あくまでも例示にすぎず、種々の形態が可能であることを理解されよう。
【００５９】
図３で示したような電子部品実装体の製造方法では、第一の電子部品１と第二の電子部品２の双方に気泡を発生させるための凹部を設けているが、どちらか一方の電子部品にのみ凹部を設けるだけでも、本発明の効果は期待できる。同様に、図４および図５で示したハンダバンプ付き電子部品の製造方法では、電子部品１または平板１２のどちらか一方にのみ凹部を設けているが、電子部品１と平板１２との双方に凹部を設けてもよく、それによって、本発明の効果が更に向上することが期待される。尚、平板１２に形成される凹部５の形態としては、例えば図１２に示すような形態が考えられる。
【００６０】
電子部品または平板に凹部を設ける方法としては、特に制限するわけではないが、レーザ加工を用いることができる。また、ダイサーを用いたり、ドリル加工やサンドブラストなどの機械的な方法で電子部品または平板の表面に凹部を設けることもできる。その他、エッチングなどの化学的な手法を用いる方法、更には、レジスト膜などを設けることにより凹部を設置する方法なども可能である。なお、それらの方法を種々に組合せて用いてもよい。貫通孔の形態の凹部を設ける場合には、ドリルやパンチャーなどの機械加工による作製が好ましく利用可能である。サンドブラストを利用する場合は電子部品の所望の箇所に多くの凹部を形成できるため、その点で好ましく利用できる。電子部品の電極が占める表面領域よりも多くの表面領域に凹部が形成されていることで、本発明の効果がより一層期待できる。
【００６１】
次に、気泡発生源について説明する。気泡は、工程（４）の加熱によって生じるものであるが、そのような気泡を生じる源となる物質は、電子部品内に含まれている物質であってよい。例えば、電子部品には、その製造過程に起因して、吸着または吸水によって水分が含有されていたり、あるいは、種々の沸騰型のガス発生物質および分解型のガス発生物質が含有されている。従って、加熱されると、電子部品に含まる物質に起因して気泡が生じることになる。尚、ガス発生物質が有機溶剤（例えば、酢酸ブチルまたはエチレングリコール）である場合には、有機溶剤に電子部品を浸漬することによって、ガス発生物質を意図的に電子部品に含有させてもよい。別法にて、工程（２）で使用するハンダ粉を含んで成る樹脂（即ち、樹脂組成物）に、水、沸騰型のガス発生物質および／または分解型のガス発生物質を含有させておいてもよい。
【００６２】
沸騰型のガス発生物質は、加熱に起因して沸騰することによってガス化する物質である。このような沸騰型のガス発生物質の沸点は、ハンダ粉の融点よりも少し低い温度、好ましくは１０〜１００℃低い温度、より好ましくは１０〜６０℃低い温度である。沸騰型のガス発生物質の沸点とハンダ粉との融点とが実質的に同じであってもよい。更には、沸騰型のガス発生物質の沸点は、ハンダ粉の融点よりも少し高い温度、好ましくは１０〜１００℃高い温度、より好ましく１０〜２０℃高い温度であってもよい。例えば、沸騰型のガス発生物質は、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質である。水も沸騰型のガス発生物質であるといえる。
【００６３】
分解型のガス発生物質は、加熱に起因して分解してガスを放出する物質である。このような分解型のガス発生物質の分解温度は、沸騰型のガス発生物質と同様、ハンダ粉の融点よりも少し低い温度、好ましくは１０〜１００℃低い温度、より好ましくは１０〜６０℃低い温度である。分解型のガス発生物質の分解温度とハンダ粉との融点とが実質的に同じであってもよい。更には、分解型のガス発生物質の分解温度は、ハンダ粉の融点よりも少し高い温度、好ましくは１０〜１００℃高い温度、より好ましく１０〜２０℃高い温度であってもよい。例えば、分解型のガス発生物質は、水酸化アルミニウム、ドーソナイト、メタホウ酸アンモニウム、メタホウ酸バリウム、アゾジカルボンアミド（ＡＤＣＡ）、炭酸水素ナトリウム、水酸化アルミニウム、アルミン酸カルシウム、ホウ酸、Ｎ，Ｎ’−ジニトロソペンタメチレンテトラミン（ＤＰＴ）および４，４’−オキシビス（ベンゼンスルホニルヒドラジド）（ＯＢＳＨ）から成る群から選択される少なくとも１種以上の物質である。
【００６４】
尚、ある形態では、発生した気泡は、第一の電子部品と第二の電子部品との隙間に存在する樹脂中（電子部品実装体の製造方法の場合）または電子部品と平板との隙間に存在する樹脂中（ハンダバンプ付き基板の製造方法の場合）を移動した後、最終的には、かかる隙間の周辺部から外部に出ていくことになる。
【００６５】
以下では、本発明の電子部品実装体の製造方法および本発明のハンダバンプ付き電子部品の製造方法で用いる各種要素・工程、ならびにそれらの製造方法で得られる電子部品実装体およびハンダバンプ付き電子部品について更に詳細に説明をする。
【００６６】
（電子部品）
電子部品（電子部品実装体の製造方法では第一および第二の電子部品）は、好ましくは、半導体、回路基板（例えばプリント配線基板、セラミック基板、ガラス基板など）、モジュール部品または受動部品などであるが、一般に用いられる電子部品であれば特に制限はない。例えば、電子部品実装体の製造方法では、第一の電子部品１が回路基板であり、前記第二の電子部品２が半導体であるようなフリップチップ実装の形態が好ましい。また、第一の電子部品１および前記第二の電子部品２が共に回路基板であるような基板間接続も好ましい形態の１つである。
【００６７】
（ハンダ粉）
本発明の電子部品実装体およびハンダバンプ付き電子部品の製造方法の工程（２）で用いられる樹脂に含まれるハンダ粉４としては、特に制限するわけではないが、ＳｎＰｂなどの従来の鉛含有ハンダを用いることができる他、ＳｎＡｇＣｕ、ＳｎＡｇ、ＳｎＡｇＢｉＩｎ、ＳｎＳｂまたはＳｎＢｉなどの鉛フリーハンダなども好ましく利用できる。また、ハンダ粉の平均粒径などに関しても１〜５０ｕｍ程度のものが好ましいが、特に制限はない。
【００６８】
ハンダ粉は、相互に略同一の粒径を有していることが好ましい。尚、一般的には、ハンダ粉は、１００〜３００℃の範囲に融点を有するものが好ましく、１３０〜２８０℃の範囲に融点を有するものがより好ましい。
【００６９】
ハンダ粉は、通常０．５〜３０体積％、好ましくは０．５〜２０体積％の割合で樹脂中に含有される。かかる「体積％」は、樹脂組成物（即ち、樹脂とハンダ粉とから成る樹脂組成物）を基準として算出されるものである。
【００７０】
（樹脂）
工程（２）で用いる樹脂（即ち、樹脂組成物３の樹脂成分７）としては、熱硬化性樹脂または熱可塑性樹脂などの樹脂を用いることができる。工程（４）で行う加熱に際して、ハンダ粉の移動が容易になるように、加熱温度にて粘度が低下するものが好ましい。熱硬化性樹脂の場合、加熱に際して硬化が始まってもよいが、気泡の移動の効果を阻害するほどに硬化が進行してはならない。つまり、加熱に際して樹脂の硬化が実質的に進行しないことが好ましい。一方、ハンダ接続部またはハンダバンプが形成された後は、硬化反応が進行しても、あるいは完了してもよく、そのために、電子部品または平板を更に加熱してもよい。
【００７１】
熱硬化性樹脂としては、特に制限するわけではないが、エポキシ樹脂、フェノール樹脂、シリコーン樹脂およびメラミン樹脂から成る群から選択される少なくとも１種以上の樹脂を挙げることができる。また、熱可塑性樹脂としては、特に制限するわけではないが、ポリアミド、ポリカーボネート、ポリエチレンテレフタレートおよびポリフェニレンスルフィドから成る群から選択される少なくとも１種以上の樹脂を挙げることができる。なお、洗浄工程がある場合は上記樹脂に加え、シリコーンオイル、グリセリン類、炭化水素系のオイルなども利用可能である。
【００７２】
本発明の電子部品実装体の製造方法における樹脂として熱可塑性樹脂を用いる場合、ハンダ粉を自己集合させた後、樹脂７を固化させて第一の電子部品１と第二の電子部品２とを相互に固定する形態を好ましく利用できる。軟化点以上に加熱してハンダ粉を自己集合させ、冷却すれば再び樹脂は固化し、第一の電子部品１と第二の電子部品２とを固定することが可能である。また、樹脂組成物３中に硬化剤を添加させておき、ハンダ粉を自己集合させた後、樹脂を硬化させて第一の電子部品１と第二の電子部品２とを相互に固定する方法も好ましく利用できる。この場合には、硬化剤による樹脂の硬化速度をハンダ粉が自己集合する速度よりも遅くすることで、樹脂の硬化とハンダ粉の自己集合とをそれぞれできる限り分離して行うことが好ましい。なお、硬化方法としては熱硬化以外にも光硬化なども好ましく利用可能である（例えば、光硬化性エポキシ樹脂などの紫外線硬化性樹脂を用いた場合、紫外線を照射することによって樹脂を固化させることができる）。また、硬化プロセスにおいても、１プロセスで硬化させる方法のみならず、Ｂステージ状態を経て二段階硬化させるなどの方法も好ましく利用可能である。
【００７３】
（平板）
本発明のハンダバンプ付き電子部品の製造方法において用いる平板は、工程（３）で供給された樹脂の表面に当接させるものであるが、工程（４）において発生した気泡が樹脂の表面から外部へと散逸するのを少しでも抑える機能を有している。上述したように、平板に凹部を設けた場合では、かかる平板の凹部を起点として気泡を発生させることができる。つまり、凹部を平板に設けることによって平板表面の所望の箇所から気泡を発生させることができる。実施形態３で説明したように、平板を樹脂の表面に当接させた場合、平板の凹部が電子部品の表面における電極が設けられていない表面領域（以下「電極無配置表面」ともいう）と対向するように、平板を位置決めすることが好ましい。電子部品に凹部が設けられている場合では、平板の凹部を電子部品の凹部と対向するように位置決めすることが好ましい。これにより、気泡の発生起点が電極から遠ざかるので、電極へとハンダ粉がより自己集合しやすくなり、結果的にハンダ粉の自己集合効率を向上させることができる。
【００７４】
総括的に言うと、本発明のハンダバンプ付き電子部品の製造方法では、電子部品の「電極無配置表面」との対向を可能とする配置パターンを有するように凹部を平板に形成し、工程（３）で平板を樹脂表面に当接させる際、平板の凹部が電子部品の「電極無配置表面」と対向するように位置合わせを行うことが好ましい。
【００７５】
工程（４）では平板と樹脂表面との当接状態が維持される。好ましくは、工程（４）において平板の当接位置が変動しないように、平板に一定の圧力を加えてもよい。平板はハンダバンプ形成後に樹脂表面から離間させて除去するものであるので、平板の材質は、樹脂に対して離型性を有していることが好ましい。例えば、平板の材質として、ガラス、樹脂（例えばポリプロピレン樹脂）、シリコーン、金属またはこれら複合物などを挙げることができる。尚、平板表面に離型剤層を設けてもよい。
【００７６】
（樹脂の供給）
工程（２）では、電子部品に設けられた複数の電極を少なくとも覆うように樹脂が供給される。樹脂の供給はいずれの適当な方法で実施してよく、例えばディスペンサ塗布のような方法で樹脂を供給することができる。尚、樹脂の供給に際して、凹部に樹脂が充填されてもよいし、または、充填されていなくてもよい（例えば、凹部内の少なくとも一部分が樹脂で充填され得る）。
【００７７】
（加熱）
工程（４）で行う加熱は、電子部品実装体の製造方法の場合では第一の電子部品および／または第二の電子部品を外側から加熱することによって行い、ハンダバンプ付き電子部品の製造方法の場合では平板および／または電子部品を外側から加熱することによって行う。これにより、工程（２）で供給された樹脂が加熱されることになる。前の工程（３）で得られた状態のものを、そのまま加熱雰囲気（例えばオーブン）に入れて加熱してもよい。かかる加熱に際しては、第二の電子部品（電子部品実装体の製造方法の場合）または平板（ハンダバンプ付き電子部品の製造方法の場合）を樹脂表面に当接させた状態を維持して加熱されるが、そのような当接状態を維持することによって、発生した気泡が樹脂の表面から外部へと散逸するのが抑制される。ここで、第二の電子部品を第一の電子部品に対してずれないように固定することによって（電子部品実装体の製造方法の場合）、あるいは、平板を電子部品に対してずれないように固定することによって（ハンダバンプ付き電子部品の製造方法の場合）、形状歪のないハンダ接続部またはハンダバンプを形成することができる。かかる固定としては、機械的に摘む方法や、吸着、粘着などの手段が好ましく利用できる。
【００７８】
ここで、第一の電子部品および／または第二の電子部品の加熱温度（電子部品実装体の製造方法の場合）、または、平板および／または電子部品の加熱温度（ハンダバンプ付き電子部品の製造方法の場合）は、少なくとも、気泡発生物質の沸点または分解温度よりも高い温度となると共にハンダ粉の融点よりも高い温度となる必要がある。具体的には、そのような加熱温度は、好ましくは１００〜４００℃であり、より好ましくは１３０〜３００℃である。ハンダ自己集合に要するための加熱時間は、好ましくは１秒以上１分以内、より好ましくは３秒以上〜２０秒以内である。
【００７９】
（電子部品実装体）
本発明の電子部品実装体の製造方法を実施すると、
複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部が少なくとも１つ形成されていることを特徴とする電子部品実装体が得られる（図３（ｅ）参照）。この電子部品実装体は、第一および／または第二の電子部品の表面（電極が設けられている表面領域は除く）に少なくとも１つの凹部が設けられていることを特徴とする。かかる特徴を有するために、上述したように、その製造に際して気泡の発生起点が制御され、ハンダ粉の電極間への移動・集合がより均一となるので、ハンダ接続部がより均一なものとなっている。凹部については電子部品実装体の製造方法に関連して既に上述しているので、重複を避けるべく説明は省略する。
【００８０】
尚、第一の電子部品と第二の電子部品との間には樹脂が存在しており、好ましくは、かかる樹脂によって第一の電子部品と第二の電子部品とが相互に固定されている。
【００８１】
電子部品実装体のその他の要素・特徴については、電子部品実装体の製造方法に関連して既に上述しているので、重複を避けるべく説明は省略する。
【００８２】
（ハンダバンプ付き基板）
本発明のハンダバンプ付き電子部品の製造方法を実施すると、
複数の電極を表面に有する電子部品、および
前記複数の電極上に形成された複数のハンダバンプ
を有して成り、
前記電子部品の前記表面（但し、複数の電極が設けられている表面領域を除く）には凹部が少なくとも１つ形成されていることを特徴とするハンダバンプ付き電子部品が得られる（図４（ｆ）および図５（ｆ）参照）。かかるハンダバンプ付き電子部品は、電子部品の表面（電極が設けられている表面領域は除く）に少なくとも１つの凹部が設けられていることを特徴とする。かかる特徴を有するために、上述したように、その製造に際して気泡の発生起点が制御され、ハンダ粉の電極上への移動・集合がより均一となるので、ハンダバンプがより均一なものとなっている。特に、バンプ高さがより均一になっており、複数のハンダバンプの高さにおいてバラツキは少なくなっている。
【００８３】
凹部についてはハンダバンプ付き電子部品の製造方法に関連して既に上述しているので、重複を避けるべく説明は省略する。また、ハンダバンプ付き電子部品のその他の要素・特徴についても、ハンダバンプ付き電子部品の製造方法に関連して既に上述しているので、重複を避けるべく説明は省略する。
【００８４】
ここで、図１３（ａ）〜（ｃ）を参照することによって、ハンダバンプ付き電子部品を用いた実装方法について説明を行う。まず、図１３（ａ）に示すように、ハンダバンプ付き電子部品（例えば図４に示す工程で製造したハンダバンプ付き電子部品）を用意すると共に、第二の電子部品２を用意する。次いで、図１３（ｂ）に示すように、第二の電子部品２の電極６と、ハンダバンプ付き電子部品のハンダバンプ９とが相互に接触するように、第二の電子部品６をハンダバンプ付き電子部品上に搭載する。次いで、ハンダが溶融する温度にまで加熱したり、或いは加圧するなどによって、ハンダバンプ９を介して、ハンダバンプ付き電子部品の電極（即ち第一の電子部品１の電極６）と第二の電子部品２の電極６とを相互に電気的に接続する。最後に、ハンダバンプ付き電子部品と第二の電子部品２との間に樹脂７を注入することによって、図１３（ｃ）に示すような電子部品実装体を得ることができる。尚、ハンダバンプ側もしくは第二の電子部品２の電極６側にフラックスなどの酸化膜除去剤を塗布したり、プラズマ処理などを行うことでハンダバンプの酸化膜を除去してもよい。
【００８５】
以上、本発明の実施形態について説明してきたが、本発明はこれらに限定されず、種々の改変がなされ得ることを当業者は容易に理解されよう。
【００８６】
尚、上述のような本発明は、次の態様を包含している：
第１の態様：第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記樹脂内に気泡が前記凹部を起点として少なくとも発生し、前記気泡によって前記ハンダ粉が移動して前記電極ａ,ｂ上に集合する、製造方法。
第２の態様：上記第１の態様において、前記凹部がテーパ形状を有し、前記凹部のテーパ角度が９０度未満であることを特徴とする製造方法。
第３の態様：上記第１または第２の態様において、前記凹部が溝形態を有していることを特徴とする製造方法。
第４の態様：上記第１〜３の態様のいずれかにおいて、前記凹部が、第一の電子部品および／または第二の電子部品を貫通した形態となっていることを特徴とする製造方法。
第５の態様：上記第１〜４の態様のいずれかにおいて、前記凹部が、隣り合う電極ａの間の中央領域および／または隣り合う電極ｂの間の中央領域に形成されていることを特徴とする製造方法。
第６の態様：上記第１〜５の態様のいずれかにおいて、前記凹部が、レーザ加工によって第一の電子部品の表面Ａおよび／または第二の電子部品の表面Ｂに形成されることを特徴とする製造方法。
第７の態様：上記第１〜６の態様のいずれかにおいて、前記気泡が、第一の電子部品および／または第二の電子部品に含まれているガス発生物質に起因して生じることを特徴とする製造方法。
第８の態様：上記第１〜６の態様のいずれかにおいて、前記気泡が、前記工程（２）で用いる樹脂に含まれているガス発生物質に起因して生じることを特徴とする製造方法。
第９の態様：上記第７または第８の態様において、前記ガス発生物質が、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質であることを特徴とする製造方法。
第１０の態様：上記第７または第８の態様において、前記ガス発生物質が、水酸化アルミニウム、ドーソナイト、メタホウ酸アンモニウム、メタホウ酸バリウム、アゾジカルボンアミド、炭酸水素ナトリウム、水酸化アルミニウム、アルミン酸カルシウム、ホウ酸、Ｎ，Ｎ’−ジニトロソペンタメチレンテトラミンおよび４，４’−オキシビス（ベンゼンスルホニルヒドラジド）から成る群から選択される少なくとも１種以上の物質であることを特徴とする製造方法。
第１１の態様：複数の電極ａを有して成る第一の電子部品、
複数の電極ｂを有して成る第二の電子部品、および
複数の電極ａと複数の電極ｂとの間に配置され、複数の電極ａと複数の電極ｂとの間を相互に電気的に接続するハンダ接続体
を有して成り、
複数の電極ａが第一の電子部品の表面Ａに設けられ、複数の電極ｂが第二の電子部品の表面Ｂに設けられており、
第一の電子部品の表面Ａ（但し、複数の電極ａが設けられている表面領域を除く）および／または第二の電子部品の表面Ｂ（但し、複数の電極ｂが設けられている表面領域を除く）には凹部が少なくとも１つ形成されていることを特徴とする電子部品実装体。
第１２の態様：上記第１１の態様において、前記凹部がテーパ形状を有し、前記凹部のテーパ角度が９０度未満であることを特徴とする電子部品実装体。
第１３の態様：上記第１１または第１２の態様において、前記凹部が溝形態を有していることを特徴とする電子部品実装体。
第１４の態様：上記第１１〜第１３の態様のいずれかにおいて、前記凹部が、第一の電子部品および／または第二の電子部品を貫通した形態となっていることを特徴とする電子部品実装体。
第１５の態様：上記第１１〜第１４の態様のいずれかにおいて、前記凹部が、隣り合う電極ａの間の中央領域および／または隣り合う電極ｂの間の中央領域に形成されていることを特徴とする電子部品実装体。
第１６の態様：ハンダバンプ付き電子部品を製造する方法であって、
（１）複数の電極が表面に設けられている電子部品であって、前記表面（但し、複数の電極が設けられている表面領域を除く）に少なくとも１つの凹部が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記工程（４）では、前記加熱に際して、前記樹脂内に気泡が前記凹部を起点として少なくとも発生し、前記気泡によって前記ハンダ粉が移動して前記電極上に集合する、製造方法。
第１７の態様：上記第１６の態様において、前記凹部がテーパ形状を有し、前記凹部のテーパ角度が９０度未満であることを特徴とする製造方法。
第１８の態様：上記第１６または第１７の態様において、前記凹部が溝形態を有していることを特徴とする製造方法。
第１９の態様：上記第１６〜１８の態様のいずれかにおいて、前記凹部が電子部品を貫通した形態となっていることを特徴とする製造方法。
第２０の態様：上記第１６〜１９の態様のいずれかにおいて、前記凹部が、隣り合う電極の間の中央領域に形成されていることを特徴とする製造方法。
第２１の態様：上記第１６〜２０の態様のいずれかにおいて、前記凹部が、レーザ加工によって電子部品の表面に形成されることを特徴とする製造方法。
第２２の態様：上記第１６〜２１の態様のいずれかにおいて、前記平板の表面に少なくとも１つの凹部が設けられており、前記工程（３）では、平板の凹部が、電子部品の表面における電極が設けられていない表面領域と対向するように、前記平板を前記樹脂の表面に当接させることを特徴とする製造方法。
第２３の態様：上記第１６〜２２の態様のいずれかにおいて、前記気泡が、電子部品に含まれているガス発生物質に起因して生じることを特徴とする製造方法。
第２４の態様：上記第１６〜２２の態様のいずれかにおいて、前記気泡が、前記工程（２）で用いる樹脂に含まれているガス発生物質に起因して生じることを特徴とする製造方法。
第２５の態様：上記第２３または第２４の態様において、前記ガス発生物質が、水、ヘキサン、酢酸ビニル、イソプロピルアルコール、酢酸ブチル、プロピオン酸、エチレングリコール、Ｎ−メチル−２ピロリドン、α−テルピネオール、ブチルカルビトール、ブチルカルビトールアセテートおよびジエチレングリコールジメチルエーテルから成る群から選択される少なくとも１種以上の物質であることを特徴とする製造方法。
第２６の態様：上記第２３または第２４の態様において、前記ガス発生物質が、水酸化アルミニウム、ドーソナイト、メタホウ酸アンモニウム、メタホウ酸バリウム、アゾジカルボンアミド、炭酸水素ナトリウム、水酸化アルミニウム、アルミン酸カルシウム、ホウ酸、Ｎ，Ｎ’−ジニトロソペンタメチレンテトラミンおよび４，４’−オキシビス（ベンゼンスルホニルヒドラジド）から成る群から選択される少なくとも１種以上の物質であることを特徴とする製造方法。
第２７の態様：複数の電極を表面に有する電子部品、および
前記複数の電極上に形成された複数のハンダバンプ
を有して成り、
前記電子部品の前記表面（但し、複数の電極が設けられている表面領域を除く）には凹部が少なくとも１つ形成されていることを特徴とするハンダバンプ付き電子部品。
第２８の態様：上記第２７の態様において、前記凹部がテーパ形状を有し、前記凹部のテーパ角度が９０度未満であることを特徴とするハンダバンプ付き電子部品。
第２９の態様：上記第２７または第２８の態様において、前記凹部が溝形態を有していることを特徴とするハンダバンプ付き電子部品。
第３０の態様：上記第２７〜２９の態様のいずれかにおいて、前記凹部が、電子部品を貫通した形態となっていることを特徴とするハンダバンプ付き電子部品。
第３１の態様：上記第２７〜３０の態様のいずれかにおいて、前記凹部が、隣り合う電極の間の中央領域に形成されていることを特徴とするハンダバンプ付き電子部品。
第３２の態様：ハンダバンプ付き電子部品を製造する方法であって、
（１）複数の電極が表面に設けられている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記平板の表面には凹部が少なくとも１つ設けられており、前記工程（３）では、前記凹部が、前記電子部品の前記表面における前記電極が設けられていない表面領域と対向するように、前記平板を前記樹脂の表面に当接させ、また
前記工程（４）では、前記加熱に際して、前記樹脂内に気泡が前記凹部を起点として少なくとも発生し、前記気泡によって前記ハンダ粉が移動して前記電極上に集合する、製造方法。
【実施例】
【００８７】
実施例１
実施例１では、それぞれの表面に凹部が設けられている２つの電子部品を用いて、電子部品実装体を製造した。具体的には、実施形態１に記載の電子部品実装体の製造方法に従い、図３（ｅ）に示すような電子部品実装体を作製した。
【００８８】
第一の電子部品として１０ｍｍ×１０ｍｍの回路基板（ビルドアップ基板、電極１００μｍφ、ピッチ２００μｍ、電極数５ｘ５＝２５個）、第二の電子部品として半導体ＴＥＧチップ（電極１００μｍφ、ピッチ２００μｍ、電極数１０ｘ１０＝２５個）を用意した。ここで、回路基板は、表面領域に図１４に示すようなパターンの凹部が設けられているものを用意した。かかる凹部は回路基板作製プロセス中にレーザ加工によって設けたものである。用いたレーザ加工機は、ＹＡＧレーザー（松下電器産業株式会社にて制御部作製品、レーザー波長３５５ｎｍ）。凹部のサイズは表面側が５０μｍφ、底側が４０μｍ、深さ１００μｍの円錐台形であった。半導体ＴＥＧチップには凹部を設けていない。
【００８９】
回路基板に塗布するハンダ樹脂混合物としては、ビスフェノールＦ型エポキシ系樹脂（エピコート８０６、ジャパンエポキシレジン社製）とイミダゾール系硬化剤（四国化成社製）との混合物から成る樹脂に対して、ハンダ粉としてＳｎＡｇＣｕ（粒径３０μｍ）および気泡発生物質としてジエチレングリコールジメチルエーテル（和光純薬社製）を混錬したものを用いた（樹脂：５７ｗｔ％、ハンダ粉：４０ｗｔ％、気泡発生物質：３ｗｔ％）。
【００９０】
まず、図３（ｂ）に示すように、ハンダ樹脂混合物３を第一の電子部品１である回路基板に塗布した後、図３（ｃ）に示すように第二の電子部品２である半導体を回路基板上に位置決めして搭載した。即ち、回路基板の電極と半導体の電極とが互いに対向するように配置した。この状態で回路基板と半導体ＴＥＧチップを２５０℃にまで加熱し、気泡発生剤を沸騰させて気泡を発生させた。
【００９１】
発生した気泡が樹脂中を移動するのに伴って、ハンダ粉が電極間に自己集合し、結果的にハンダ接続部が形成された。その後、更に２００℃で加熱を継続して行うことによって樹脂を硬化させて半導体と回路基板とを相互に固定化した（加熱時間は合計１０分間）。これにより、図３（ｅ）に示すような電子部品実装体を得ることができた。
【００９２】
実施例２
実施例２では、第一の電子部品および第二の電子部品として共に回路基板を用いたこと以外は、実施例１と同様の材料、部材および手法で電子部品実装体を作製した。つまり、実施例１と同様、図３（ａ）〜（ｅ）に示すような工程でもって、図３（ｅ）に示すような電子部品実装体を作成した。尚、回路基板は、実施例１と同じ仕様を有するものであるが、凹部は、回路基板表面にレジスト膜を設けることで底辺５０μｍ角、深さ２０μｍ四角錐形状となるようにした。
【００９３】
かかる実施例２では、回路基板を２４０℃にまで加熱した後、その温度条件を３０秒間維持することによって、ハンダ粉を電極間に自己集合させてハンダ接続部を形成した。その後、更に１５０℃の温度条件の下、回路基板を１時間加熱することで樹脂を更に硬化させて回路基板同士を固定化させ、図３（ｅ）に示すような電子部品実装体を得た。
【００９４】
実施例３
実施例３では、凹部が表面に設けられている回路基板を用いてハンダバンプ付き電子部品を製造した。即ち、図４に示すような工程でハンダバンプ付き電子部品を製造した。
【００９５】
回路基板に塗布するハンダ樹脂混合物としては、シリコーン系樹脂（メチルフェニルシリコーンオイル、ＫＦ５４、信越シリコーン社製）から成る樹脂に対して、ハンダ粉としてＳｎＡｇＣｕ（粒径１７μｍ）および気泡発生物質としてジエチレングリコールジメチルエーテル（和光純薬社製）を混錬したものを用いた（樹脂：５５ｗｔ％、ハンダ粉：４０ｗｔ％、気泡発生物質：５ｗｔ％）。回路基板は、実施例１と同様の仕様を有するものを用いた。また、平板として透明なガラス板
（１０ｍｍ×１０ｍｍ×１ｍｍt、松浪ガラス社製）を用いた。
【００９６】
まず、図４（ｂ）に示すように、ハンダ樹脂混合物を回路基板に塗布した後、図４（ｃ）に示すようにガラス板を樹脂表面に当接させた。この当接状態を維持して回路基板とガラス板を２４０℃にまで加熱した後、その温度条件を３０秒間維持することによって、気泡発生剤を沸騰させて気泡を発生させた。
【００９７】
発生した気泡が樹脂中を移動するのに伴って、ハンダ粉が電極上に自己集合し、結果的にハンダバンプが形成された。尚、その際、透明なガラス板の上方側から気泡の発生状況を観察した。ハンダバンプを形成した後は、ガラス板を樹脂表面から取り外し、イソプロピルアルコールでもって樹脂成分を洗浄・除去することによって、図４（ｆ）に示すようなハンダバンプ付き電子部品を得た。
【００９８】
実施例４
実施例４では、凹部が表面に設けられている平板を用いてハンダバンプ付き電子部品を製造した。即ち、図５に示すような工程でハンダバンプ付き電子部品を製造した。
【００９９】
平板としては、透明なガラス板
（１０ｍｍ×１０ｍｍ×１ｍｍt、松浪ガラス社製）に図１５（ａ）および（ｂ）に示すようなパターンの凹部が設けられたものを用いた。尚、かかる凹部は、ダイサー（ＤＩＳＣＯ社製、型式ＤＡＤ５２０）による機械加工によって設けた。溝の断面サイズは、表面側が３０μｍφ、底側が１５μｍ、深さ２０μｍの円錐台形であった。
【０１００】
電子部品としては、実施例１で用いた回路基板と同様の仕様のものを用意した。但し、実施例４の回路基板には凹部を設けなかった。ハンダ樹脂混合物としては実施例３と同様のものを用いた。
【０１０１】
まず、図５（ｂ）に示すように、ハンダ樹脂混合物を回路基板に塗布した後、図５（ｃ）に示すようにガラス板を樹脂表面に当接させた。この際、ガラス板の凹部が回路基板の電極無配置表面と対向するようにガラス板を樹脂表面に当接させた。この当接状態を維持しつつ回路基板とガラス板を２４０℃にまで加熱した後、その温度条件を３０秒間維持することによって、気泡発生剤を沸騰させて気泡を発生させた。
【０１０２】
発生した気泡が樹脂中を移動するのに伴って、ハンダ粉が電極上に自己集合し、結果的にハンダバンプが形成された。尚、その際、透明なガラス板の上方側から気泡の発生状況を観察した。ハンダバンプを形成した後は、ガラス板を樹脂表面から取り外し、イソプロピルアルコールでもって樹脂成分を洗浄・除去することによって、図５（ｆ）に示すようなハンダバンプ付き電子部品を得た。
【０１０３】
比較例１
比較例１では、表面に凹部が設けられていない電子部品を用いて、電子部品実装体を製造した。
【０１０４】
具体的には、表面に凹部を有さない電子部品を用いたこと以外は、実施例１の部材および製造プロセスに従い、図３（ｅ）に示すような電子部品実装体を作製した。換言すれば、回路基板および半導体ＴＥＧチップのどちらにも気泡を発生させるための凹部が設けられていないことが実施例１と相違する点である。
【０１０５】
比較例２
比較例２では、表面に凹部が設けられていない電子部品を用いて、ハンダバンプ付き電子部品を製造した。
【０１０６】
具体的には、表面に凹部を有さない電子部品および平板を用いたこと以外は、実施例３の部材および実装プロセスに従い、図４（ｆ）に示すようなハンダバンプ付き電子部品を作製した。換言すれば、回路基板および平板のどちらにも気泡を発生させるための凹部を設けていないことが実施例３と相違する点である。この比較例では、加熱操作時に透明な平板を介して気泡の発生状況を観察した。
【０１０７】
（結果）
実施例１および実施例２で作製した電子部品実装体のハンダ接続部をＸ線および断面観察したところ、複数のハンダ接続部がより均一に形成されていることが確認できた。また、ハンダ樹脂混合物に含有される全てのハンダ粉が自己集合しており、電極以外の場所に残存しているハンダ粉は確認できなかった。一方、比較例１で作製した電子部品実装体では、多くの電極にハンダが自己集合しているのが確認できたが、一部の電極において、ハンダの集合率が悪く、未濡れとなっていた。更に、比較例１では、電極以外の場所にも少しながら未濡れのハンダ粉の残渣が確認された。
【０１０８】
実施例３、実施例４および比較例２で作製したハンダバンプ付き電子部品のハンダバンプ高さを測長した。その結果、実施例３では、平均バンプ高さ４０μｍ±１０μｍ、実施例４では平均バンプ高さ５０μｍ±７μｍ、比較例２では平均バンプ高さ３０μ±２０μｍであった。即ち、実施例３および実施例４では比較例２よりも高さのバラツキの少ないハンダバンプが形成されていることを確認できた。
【０１０９】
また、気泡の発生状況を平板の上方から観察した結果において、比較例１ではハンダ樹脂混合物を塗布した部分全体から気泡が発生しており、特に電極付近から多く発生していることが確認された。そのため、発生した気泡が電極付近に滞在する時間が長いように見受けられた。
【０１１０】
その一方、実施例１および実施例２では、凹部付近から主に気泡が発生し、樹脂およびハンダ粉が効率よく電極間に自己集合しているのが確認できた。
【０１１１】
以上より、気泡を発生させるための凹部を電子部品あるいは平板の所望の位置に配置することで、気泡発生を制御することができ、効率よくハンダ粉を自己集合させることができ、生産性の向上を達成できるだけでなく、電子部品実装体およびハンダバンプ付き電子部品の品質向上を達成できることを確認することができた。
【産業上の利用可能性】
【０１１２】
本発明によれば、次世代ＬＳＩのフリップチップ実装や基板間接続などに適用可能な、生産性及び接続信頼性の高い電子部品実装体およびハンダバンプ付き電子部品の製造方法が供される。
【符号の説明】
【０１１３】
１  第一の電子部品
２  第二の電子部品
３  樹脂組成物（ハンダ樹脂混合物）
４  ハンダ粉
５  凹部
６  電極
７  樹脂（樹脂成分）
８  ハンダ接続部
９  ハンダバンプ
１０  気泡
１２  平板（上蓋）
【手続補正２】
【補正対象書類名】特許請求の範囲
【補正対象項目名】全文
【補正方法】変更
【補正の内容】
【特許請求の範囲】
【請求項１】
第一の電子部品の表面Ａに設けられた複数の電極ａと第二の電子部品の表面Ｂに設けられた複数の電極ｂとがハンダによって電気的に接続された電子部品実装体を製造する方法であって、
（１）第一の電子部品の表面Ａ（但し、複数の電極ａが設けられている表面領域を除く）および／または第二の電子部品の表面Ｂ（但し、複数の電極ｂが設けられている表面領域を除く）に少なくとも１つの凹部が形成されている第一の電子部品および第二の電子部品を用意する工程、
（２）第一の電子部品の表面Ａに対して、ハンダ粉を含んで成る樹脂を供給する工程、
（３）第一の電子部品の複数の電極ａと第二の電子部品の複数の電極ｂとが相互に対向するように、第二の電子部品を、前記工程（２）で供給された樹脂の表面に当接させる工程、ならびに
（４）第二の電子部品を前記樹脂の表面に当接させた状態で第一の電子部品および／または第二の電子部品を加熱し、ハンダ粉から複数の電極ａと複数の電極ｂとの間を相互に電気的に接続するハンダ接続部を形成する工程
を含み、
前記工程（４）では、前記加熱に際して、前記樹脂内に気泡が前記凹部を起点として少なくとも発生し、前記気泡によって前記ハンダ粉が移動して前記電極ａ,ｂ上に集合する、製造方法。
【請求項２】
前記凹部がテーパ形状を有し、前記凹部のテーパ角度が９０度未満であることを特徴とする、請求項１に記載の製造方法。
【請求項３】
前記凹部が溝形態を有していることを特徴とする、請求項１に記載の製造方法。
【請求項４】
前記気泡が、第一の電子部品および／または第二の電子部品に含まれているガス発生物質に起因して生じることを特徴とする、請求項１に記載の製造方法。
【請求項５】
前記気泡が、前記工程（２）で用いる樹脂に含まれているガス発生物質に起因して生じることを特徴とする、請求項１に記載の製造方法。
【請求項６】
ハンダバンプ付き電子部品を製造する方法であって、
（１）複数の電極が表面に設けられている電子部品であって、前記表面（但し、複数の電極が設けられている表面領域を除く）に少なくとも１つの凹部が形成されている電子部品を用意する工程、
（２）電子部品の前記表面に対して、ハンダ粉を含んで成る樹脂を供給する工程、
（３）前記工程（２）で供給された樹脂の表面に対して平板を当接させる工程、ならびに
（４）前記平板を前記樹脂の表面に当接させた状態で、前記電子部品および／または前記平板を加熱し、ハンダ粉から電極上にハンダバンプを形成する工程
を含んでおり、
前記工程（４）では、前記加熱に際して、前記樹脂内に気泡が前記凹部を起点として少なくとも発生し、前記気泡によって前記ハンダ粉が移動して前記電極上に集合する、製造方法。
【請求項７】
前記凹部がテーパ形状を有し、前記凹部のテーパ角度が９０度未満であることを特徴とする、請求項６に記載の製造方法。
【請求項８】
前記凹部が溝形態を有していることを特徴とする、請求項６に記載の製造方法。
【請求項９】
前記平板の表面に少なくとも１つの凹部が設けられており、前記工程（３）では、平板の凹部が、電子部品の表面における電極が設けられていない表面領域と対向するように、前記平板を前記樹脂の表面に当接させることを特徴とする、請求項６に記載の製造方法。
【請求項１０】
前記気泡が、電子部品に含まれているガス発生物質に起因して生じることを特徴とする、請求項６に記載の製造方法。
【請求項１１】
前記気泡が、前記工程（２）で用いる樹脂に含まれているガス発生物質に起因して生じることを特徴とする、請求項６に記載の製造方法。
【手続補正３】
【補正対象書類名】図面
【補正対象項目名】全図
【補正方法】変更
【補正の内容】
【図１】
2008139701.tif 000022
【図２】
2008139701.tif 000023
【図３】
2008139701.tif 000024
【図４】
2008139701.tif 000025
【図５】
2008139701.tif 000026
【図６】
2008139701.tif 000027
【図７】
2008139701.tif 000028
【図８】
2008139701.tif 000029
【図９】
2008139701.tif 000030
【図１０】
2008139701.tif 000031
【図１１】
2008139701.tif 000032
【図１２】
2008139701.tif 000033
【図１３】
2008139701.tif 000034
【図１４】
2008139701.tif 000035
【図１５】
2008139701.tif 000036
【国際調査報告】
2008139701.tif 000037
2008139701.tif 000038